(57)【特許請求の範囲】
【請求項１】
少なくともブラックインク、シアンインク、マゼンタインク、及びイエローインクを含むインクジェット記録用インクセットにおいて、
前記シアンインク、マゼンタインク、及びイエローインクが、少なくとも水溶性染料、下記構造式（１）で表される水溶性有機溶剤、及び水を含み、該水溶性有機溶剤の含有量（Ｓ）と該水の含有量（Ｗ）との比率（Ｓ／Ｗ）が、１．６＜Ｓ／Ｗ≦３．５であり、
前記ブラックインクが、少なくともポリエステル系ポリマー又はビニル系ポリマーで被覆されたカーボンブラックを水に分散させた着色ポリマーエマルジョン粒子、界面活性剤、下記構造式（１）で表される水溶性有機溶剤、及び水を含み、該水溶性有機溶剤の含有量（Ｓ）と該水の含有量（Ｗ）との比率（Ｓ／Ｗ）が、１≦Ｓ／Ｗ≦１．６であることを特徴とするインクジェット記録用インクセット。
【化１】
0005655645.tif 000040
ただし、前記構造式（１）において、Ｒは、炭素数１〜５の分岐のないアルキル基を表す。
【請求項２】
水溶性有機溶剤が、下記構造式（１）−１で表されるＮ，Ｎ−ジメチル−β−メトキシプロピオンアミド、及び下記構造式（１）−２で表されるＮ，Ｎ−ジメチル−β−ブトキシプロピオンアミドの少なくともいずれかである請求項１に記載のインクジェット記録用インクセット。
【化２】
0005655645.tif 000041
【請求項３】
水溶性有機溶剤として、更に、グリセリン、１，３−ブタンジオール、３−メチル−１，３−ブタンジオール、２−エチル−１，３−ヘキサンジオール、トリエタノールアミン、及び３−エチル−３−オキセタンメタノールの少なくともいずれかを含む請求項１から２のいずれかに記載のインクジェット記録用インクセット。
【請求項４】
シアンインク、マゼンタインク、及びイエローインクが、更に、界面活性剤を含む請求項１から３のいずれかに記載のインクジェット記録用インクセット。
【請求項５】
界面活性剤が、下記構造式（２）で表される化合物、及び下記構造式（３）で表される化合物の少なくともいずれかである請求項１から４のいずれかに記載のインクジェット記録用インクセット。
【化３】
0005655645.tif 000042
ただし、前記構造式（２）中、Ｒ１及びＲ２は、それぞれ炭素数３〜６のアルキル基を表し、Ｒ３及びＲ４は、それぞれ炭素原子１〜２のアルキル基を表し、ｊは、繰返し単位であり、１〜６の整数を表す。
【化４】
0005655645.tif 000043
ただし、前記構造式（３）中、Ｒｆ１は、−Ｃ３Ｆ７及び−Ｃ４Ｆ９のいずれかを表し、Ｑは、−ＣｂＨ２ｂ＋１（ｂは、繰返し単位であり、１１〜１９の整数を表す）、−ＣＨ２ＣＨ（ＯＨ）ＣＨ２−Ｃ３Ｆ７、及び−ＣＨ２ＣＨ（ＯＨ）ＣＨ２−Ｃ４Ｆ９のいずれかを表し、ｋは、繰返し単位であり、２０〜３５の整数を表す。
【請求項６】
シアンインクにおける水溶性染料が、下記構造式（４）で表される化合物である請求項１から５のいずれかに記載のインクジェット記録用インクセット。
【化５】
0005655645.tif 000044
ただし、前記構造式（４）中、Ｍは、アルカリ金属及び第４級アンモニウムのいずれかを表し、ｔは、繰返し単位であり、０〜３の整数を表し、ｕは、繰返し単位であり、１〜２の整数を表す。
【請求項７】
マゼンタインクにおける水溶性染料が、下記構造式（５）で表される化合物である請求項１から６のいずれかに記載のインクジェット記録用インクセット。
【化６】
0005655645.tif 000045
ただし、前記構造式（５）中、Ｘ及びＺは、水素及びハロゲンのいずれかを表し、Ｍは、アルカリ金属を表す。
【請求項８】
イエローインクにおける水溶性染料が、下記構造式（６）で表される化合物、及び下記構造式（７）で表される化合物のいずれかである請求項１から７のいずれかに記載のインクジェット記録用インクセット。
【化７】
0005655645.tif 000046
ただし、前記構造式（６）中、Ａ及びＢは、アルコキシ基を表し、Ｄは、−ＳＯ３Ｍ（Ｍは、アルカリ金属を表す）を表す。
【化８】
0005655645.tif 000047
ただし、前記構造式（７）中、Ａ及びＢは、アルコキシ基を表し、Ｔは、アルカノールアミノ基を表し、Ｄは、−ＳＯ３Ｍ（Ｍは、アルカリ金属を表す）を表す。
【請求項９】
ブラックインク、シアンインク、マゼンタインク、及びイエローインクの２５℃における粘度が、５ｍＰａ・ｓ以上２０ｍＰａ・ｓ以下であり、かつ、引火点を有さない請求項１から８のいずれかに記載のインクジェット記録用インクセット。
【請求項１０】
請求項１から９のいずれかに記載のインクジェット記録用インクセットを容器中に収容してなることを特徴とするインクカートリッジ。
【請求項１１】
請求項１から９のいずれかに記載のインクジェット記録用インクセットに刺激を印加し、前記インクジェット記録用インクセットを飛翔させて記録用メディア上に画像を記録するインク飛翔工程を少なくとも含むことを特徴とするインクジェット記録方法。
【請求項１２】
請求項１から９のいずれかに記載のインクジェット記録用インクセットに刺激を印加し、前記インクジェット記録用インクセットを飛翔させて記録用メディア上に画像を記録するインク飛翔手段を少なくとも有することを特徴とするインクジェット記録装置。
【請求項１３】
記録メディア上に、請求項１から９のいずれかに記載のインクジェット記録用インクセットを用いて形成された画像を有してなることを特徴とするインク記録物。
【発明の詳細な説明】
【技術分野】
【０００１】
本発明は、インクジェット記録用インクセット、並びにインクカートリッジ、インクジェット記録方法、インクジェット記録装置及びインク記録物に関する。
【背景技術】
【０００２】
インクジェット記録装置は、低騒音、低ランニングコストといった利点から、目覚しく普及し、普通紙に印字可能なカラープリンターも市場に盛んに投入されている。このようなインクジェット記録装置において、染料インクと顔料インクとを併用してなるインクセットを用いることにより、カラー染料インクによる鮮やかな発色性、及びブラック顔料インクによる高い画像濃度が実現されることが知られており、画像品質の観点から、特に、カラーブリード（色滲み）の発生を抑制でき、カールやインクの裏抜けが生じず、吐出安定性の良好などを満足するインクが求められている。
【０００３】
前記カラーブリードは、インクの浸透性の違いに起因して生じる問題である。浸透性の高い染料インクは紙上で滲み易く、浸透性の低い顔料インクは紙上で広がりにくいため、染料インク上又は顔料インク上に、顔料インク又は染料インクを印字すると、その境界にカラーブリード（色滲み）が発生しやすいと言われている。
そこで、前記カラーブリードの問題を解決することを目的として、前記染料インクと顔料インクとの浸透性の差を小さくするために、前記顔料インクの浸透性を高める方法が提案されており、例えば、分散剤を用いた顔料を微粒子化したインク、顔料表面に親水基を付与することで微粒子化したインク、顔料表面をポリマーで被覆して微粒子化したインクなどが提案されている（例えば、特許文献１〜３参照）。
しかしながら、前記分散剤を用いた顔料を微粒子化したインク、及び顔料表面に親水基を付与することで微粒子化したインクは、前記顔料インクの浸透性が高くなりすぎ、紙の繊維中に顔料が浸透してしまい、充分な画像濃度が得られないという問題がある。また、前記顔料表面をポリマーで被覆して微粒子化したインクは、前記顔料インクの粒子自体の浸透性が低く、界面活性剤を添加して表面張力を低下させても、前記染料インクとの浸透性の差を調節することが難しいという問題がある。
特に、カラー染料インクからなるベタ画像上に、ブラック顔料インクを印字することにより生じるカラーブリードの発生は、顔料、染料の違いに加え、配合量にも差があるため、浸透性のバランスがとりにくく、解消することが極めて困難であるという課題がある。
【０００４】
前記カールやインクの裏抜けは、特に、染料インクを普通紙に印刷することにより、顕著に見られる問題であり、前記染料インク中に含まれる水分量に起因して生じる問題である。インクジェット記録装置において、滴下するインク滴を大きくすることにより、高速印字が実現されることが知られているが、前記インクを普通紙に滴下すると、前記インク中に含まれる水分が、前記普通紙のセルロース繊維間に入り込み、水素結合を形成して膨潤し、印字面が伸びるという問題がある。そのため、滴下するインク滴が大きくなるほど、前記普通紙に浸透するインクの量が多くなり、カールが発生しやすくなり、インクの裏抜けが発生しやすくなると言われている。
そこで、前記カールやインクの裏抜けの問題を解決することを目的として、印字後、印字物を加熱し、インク中に含まれる水分を蒸発させ、カールやインクの裏抜けを抑制するという方法が提案されている（例えば、特許文献４参照）。
しかしながら、前記提案では、加熱のためにエネルギーを必要とするため、省エネルギー性能に反するという問題、加熱乾燥するためのスペースが必要となり、省スペースでなくなるという問題がある。
【０００５】
前記吐出安定性は、特に、顔料インク中に含まれる水分の蒸発に起因して生じる問題である。インクジェット記録装置におけるインクの飛翔手段（ノズル）を、高画質化及び高速化のために小径化すると、顔料インク中に含まれる水分の蒸発に伴い固形分が凝集するため、インクの吐出が困難となるため、その維持が難しくなると言われている。
そこで、前記吐出安定性の問題を解決することを目的として、インクの低粘度化を確保するために、基準濃度に対して２倍濃縮したときの粘度変化率が１０倍以内となるようにした顔料インクが提案されている（例えば、特許文献５参照）。
しかしながら、顔料濃度が低く、低粘度であり、このようなインクを普通紙に印字しても高画質化を達成することは難しいという問題がある。
【０００６】
したがって、カラー染料インクからなるベタ画像上に、ブラック顔料インクを印字しても、カラーブリードの発生を抑制することができ、更に、普通紙に印刷してもカールやインクの裏抜けが生じることなく、吐出安定性が良好であり、画像品質に優れるインクジェット記録用インクセット、並びにこれを用いてなる、インクカートリッジ、インクジェット記録方法、インクジェット記録装置及びインク記録物の速やかな開発が強く求められているのが現状である。
【発明の概要】
【発明が解決しようとする課題】
【０００７】
本発明は、かかる現状に鑑みてなされたものであり、従来における前記諸問題を解決し、以下の目的を達成することを課題とする。即ち、本発明は、カラー染料インクからなるベタ画像上に、ブラック顔料インクを印字しても、カラーブリードの発生を抑制することができ、更に、普通紙に印刷してもカールやインクの裏抜けが生じることなく、吐出安定性が良好であり、画像品質に優れるインクジェット記録用インクセット、並びにこれを用いてなる、インクカートリッジ、インクジェット記録方法、インクジェット記録装置及びインク記録物を提供することを目的とする。
【課題を解決するための手段】
【０００８】
本発明者らは、前記目的を達成すべく、鋭意検討を行った結果、インクジェット記録用インクセットにおけるブラックインク及びカラーインクに含まれる水溶性有機溶剤と、水との含有量を、特定のパラメータで規定することにより、カラー染料インクからなるベタ画像上に、ブラック顔料インクを印字しても、カラーブリードの発生を抑制することができ、更に、普通紙に印刷してもカールやインクの裏抜けが生じることなく、吐出安定性が良好であり、画像品質に優れるインクジェット記録用インクセット、並びにこれを用いてなる、インクカートリッジ、インクジェット記録方法、インクジェット記録装置及びインク記録物を知見し、本発明の完成に至った。
【０００９】
本発明は、本発明者らによる前記知見に基づくものであり、前記課題を解決するための手段としては、以下の通りである。即ち、
＜１＞  少なくともブラックインク、シアンインク、マゼンタインク、及びイエローインクを含むインクジェット記録用インクセットにおいて、前記シアンインク、マゼンタインク、及びイエローインクが、少なくとも水溶性染料、下記構造式（１）で表される水溶性有機溶剤、及び水を含み、該水溶性有機溶剤の含有量（Ｓ）と該水の含有量（Ｗ）との比率（Ｓ／Ｗ）が、１．６＜Ｓ／Ｗ≦３．５であり、前記ブラックインクが、少なくともポリエステル系ポリマー又はビニル系ポリマーで被覆されたカーボンブラックを水に分散させた着色ポリマーエマルジョン粒子、界面活性剤、下記構造式（１）で表される水溶性有機溶剤、及び水を含み、該水溶性有機溶剤の含有量（Ｓ）と該水の含有量（Ｗ）との比率（Ｓ／Ｗ）が、１≦Ｓ／Ｗ≦１．６であることを特徴とするインクジェット記録用インクセットである。
【化１】
0005655645.tif 000002
ただし、前記構造式（１）において、Ｒは、炭素数１〜５の分岐のないアルキル基を表す。
＜２＞  水溶性有機溶剤が、下記構造式（１）−１で表されるＮ，Ｎ−ジメチル−β−メトキシプロピオンアミド、及び下記構造式（１）−２で表されるＮ，Ｎ−ジメチル−β−ブトキシプロピオンアミドの少なくともいずれかである前記＜１＞に記載のインクジェット記録用インクセットである。
【化２】
0005655645.tif 000003
＜３＞  水溶性有機溶剤として、更に、グリセリン、１，３−ブタンジオール、３−メチル−１，３−ブタンジオール、２−エチル−１，３−ヘキサンジオール、トリエタノールアミン、及び３−エチル−３−オキセタンメタノールの少なくともいずれかを含む前記＜１＞から＜２＞のいずれかに記載のインクジェット記録用インクセットである。
＜４＞  シアンインク、マゼンタインク、及びイエローインクが、更に、界面活性剤を含む前記＜１＞から＜３＞のいずれかに記載のインクジェット記録用インクセットである。
＜５＞  界面活性剤が、下記構造式（２）で表される化合物、及び下記構造式（３）で表される化合物の少なくともいずれかである前記＜１＞から＜４＞のいずれかに記載のインクジェット記録用インクセットである。
【化３】
0005655645.tif 000004
ただし、前記構造式（２）中、Ｒ１及びＲ２は、それぞれ炭素数３〜６のアルキル基を表し、Ｒ３及びＲ４は、それぞれ炭素原子１〜２のアルキル基を表し、ｊは、繰返し単位であり、１〜６の整数を表す。
【化４】
0005655645.tif 000005
ただし、前記構造式（３）中、Ｒｆ１は、−Ｃ３Ｆ７及び−Ｃ４Ｆ９のいずれかを表し、Ｑは、−ＣｂＨ２ｂ＋１（ｂは、繰返し単位であり、１１〜１９の整数を表す）、−ＣＨ２ＣＨ（ＯＨ）ＣＨ２−Ｃ３Ｆ７、及び−ＣＨ２ＣＨ（ＯＨ）ＣＨ２−Ｃ４Ｆ９のいずれかを表し、ｋは、繰返し単位であり、２０〜３５の整数を表す。
＜６＞  シアンインクにおける水溶性染料が、下記構造式（４）で表される化合物である前記＜１＞から＜５＞のいずれかに記載のインクジェット記録用インクセットである。
【化５】
0005655645.tif 000006
ただし、前記構造式（４）中、Ｍは、アルカリ金属及び第４級アンモニウムのいずれかを表し、ｔは、繰返し単位であり、０〜３の整数を表し、ｕは、繰返し単位であり、１〜２の整数を表す。
＜７＞  マゼンタインクにおける水溶性染料が、下記構造式（５）で表される化合物である前記＜１＞から＜６＞のいずれかに記載のインクジェット記録用インクセットである。
【化６】
0005655645.tif 000007
ただし、前記構造式（５）中、Ｘ及びＺは、水素及びハロゲンのいずれかを表し、Ｍは、アルカリ金属を表す。
＜８＞  イエローインクにおける水溶性染料が、下記構造式（６）で表される化合物、及び下記構造式（７）で表される化合物のいずれかである前記＜１＞から＜７＞のいずれかに記載のインクジェット記録用インクセットである。
【化７】
0005655645.tif 000008
ただし、前記構造式（６）中、Ａ及びＢは、アルコキシ基を表し、Ｄは、−ＳＯ３Ｍ（Ｍは、アルカリ金属を表す）を表す。
【化８】
0005655645.tif 000009
ただし、前記構造式（７）中、Ａ及びＢは、アルコキシ基を表し、Ｔは、アルカノールアミノ基を表し、Ｄは、−ＳＯ３Ｍ（Ｍは、アルカリ金属を表す）を表す。
＜９＞  ブラックインク、シアンインク、マゼンタインク、及びイエローインクの２５℃における粘度が、５ｍＰａ・ｓ以上２０ｍＰａ・ｓ以下であり、かつ、引火点を有さない前記＜１＞から＜８＞のいずれかに記載のインクジェット記録用インクセットである。
＜１０＞  前記＜１＞から＜９＞のいずれかに記載のインクジェット記録用インクセットを容器中に収容してなることを特徴とするインクカートリッジである。
＜１１＞  前記＜１＞から＜９＞のいずれかに記載のインクジェット記録用インクセットに刺激を印加し、前記インクジェット記録用インクセットを飛翔させて記録用メディア上に画像を記録するインク飛翔工程を少なくとも含むことを特徴とするインクジェット記録方法である。
＜１２＞  前記＜１＞から＜９＞のいずれかに記載のインクジェット記録用インクセットに刺激を印加し、前記インクジェット記録用インクセットを飛翔させて記録用メディア上に画像を記録するインク飛翔手段を少なくとも有することを特徴とするインクジェット記録装置である。
＜１３＞  記録メディア上に、前記＜１＞から＜９＞のいずれかに記載のインクジェット記録用インクセットを用いて形成された画像を有してなることを特徴とするインク記録物である。
【発明の効果】
【００１０】
本発明によれば、従来における諸問題を解決でき、カラー染料インクからなるベタ画像上に、ブラック顔料インクを印字しても、カラーブリードの発生を抑制することができ、更に、普通紙に印刷してもカールやインクの裏抜けが生じることなく、吐出安定性が良好であり、画像品質に優れるインクジェット記録用インクセット、並びにこれを用いてなる、インクカートリッジ、インクジェット記録方法、インクジェット記録装置及びインク記録物を提供することができる。
【図面の簡単な説明】
【００１１】
【図１】図１は、本発明のインクカートリッジの一例を示す概略図である。
【図２】図２は、本発明のインクカートリッジの他の一例を示す概略図である。
【図３】図３は、本発明のインクジェット記録装置のインクカートリッジ装填部のカバーを開いた状態の斜視の一例を示す概略図である。
【図４】図４は、本発明のインクジェット記録装置の全体構成の一例を示す概略図である。
【発明を実施するための形態】
【００１２】
（インクジェット記録用インクセット）
本発明におけるインクジェット記録用インクセットは、少なくとも、ブラックインク、シアンインク、マゼンタインク、及びイエローインクを含み、水を液媒体として使用するインクセットである。
【００１３】
＜シアンインク、マゼンタインク、及びイエローインク＞
前記シアンインク、マゼンタインク、及びイエローインク（以下、カラーインクと称することがある）は、少なくとも、水溶性染料、前記構造式（１）で表される水溶性有機溶剤、及び水を含み、更に、界面活性剤を含むことが好ましく、必要に応じてその他の成分を含む。
【００１４】
＜＜水溶性染料＞＞
前記水溶性染料としては、カラーインクの染料として用いることができるものであれば、特に制限はなく、目的に応じて適宜選択することができ、例えば、直接染料、酸性染料、塩基性染料、反応性染料などが挙げられる。これらは、１種単独で使用してもよく、２種以上を併用してもよい。
【００１５】
−直接染料−
前記直接染料としては、特に制限はなく、目的に応じて適宜選択することができ、例えば、（１）Ｃ．Ｉ．ダイレクトレッド２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２２１、２２３、２２４、２２５、２２６、２２７、２３２、２３３、２４０、２４１、２４２、２４３、２４７など；（２）Ｃ．Ｉ．ダイレクトバイオレット７、９、４７、４８、５１、６６、９０、９３、９４、９５、９８、１００、１０１など；（３）Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３など；（４）Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１など；（５）Ｃ．Ｉ．ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９５、１９９などが挙げられる。
【００１６】
−酸性染料−
前記酸性染料としては、特に制限はなく、目的に応じて適宜選択することができ、例えば、（１）Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７など；（２）Ｃ．Ｉ．アシッドバイオレット５、３４、４３、４７、４８、９０、１０３、１２６など；（３）Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７など；（４）Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６など；（５）Ｃ．Ｉ．アシッドブラック７、２４、２９、４８、５２：１、１７２などが挙げられる。
【００１７】
−塩基性染料−
前記塩基性染料としては、特に制限はなく、目的に応じて適宜選択することができ、例えば、（１）Ｃ．Ｉ．ベーシックイエロー１、２、１１、１３、１４、１５、１９、２１、２３、２４、２５、２８、２９、３２、３６、４０、４１、４５、４９、５１、５３、６３、４６５、６７、７０、７３、７７、８７、９１など；（２）Ｃ．Ｉ．ベーシックレッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２など；（３）Ｃ．Ｉ．ベーシックバイオレット１、３、７、１０、１１、２７など；（４）Ｃ．Ｉ．ベーシックブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５など；（５）Ｃ．Ｉ．ベーシックブラック２、８などが挙げられる。
【００１８】
−反応性染料−
前記反応性染料としては、特に制限はなく、目的に応じて適宜選択することができ、例えば、（１）Ｃ．I．リアクティブイエロー１、２、３、５、１１、１３、１４、１５、１７、１８、２０、２１、２２、２３、２４、２５、２６、２７、２９、３５、３７、４０、４１、４２、４７、５１、５５、６５、６７など；（２）Ｃ．Ｉ．リアクティブレッド１、３、１３、１４、１７、１９、２１、２２、２３，２４、２５、２６、２９、３１、３２、３５、３７、４０、４１、４３、４４、４５、４６、４９、５５、６０、６６、７４、７９、９６、９７、１８０など；（３）Ｃ．Ｉ．リアクティブバイオレット１、３、４、５、６、７、８、９、１６、１７、２２、２３、２４、２６、２７、３３、３４など；（４）Ｃ．Ｉ．リアクティブブルー１、２、３、５、７、８、１０、１３、１４、１５、１７、１８、１９、２１、２３、２５、２６、２７、２８、２９、３２、３５、３８、４１、６３、８０、９５など；（５）Ｃ．I．リアクティブブラック３、４、５、７、8、１１、１２、１４、１７、２１、２３、２６、３１、３２、３４などが挙げられる。
【００１９】
前記水溶性染料としては、特に制限はなく、目的に応じて適宜選択することができるが、シアンインクに用いる場合、発色性に優れる点で、下記構造式（４）で表される化合物が好ましく、前記構造式（４）で表される化合物としては、特に制限はなく、目的に応じて適宜選択することができ、例えば、適宜合成したものを使用してもよいし、市販品を使用してもよく、前記市販品としては、ＰＲＯ−ＪＥＴ  Ｃｙａｎ  １  Ｌｉｑｕｉｄ（富士フィルムイメージングカラーラント（株）社製）などが挙げられる。
【化９】
0005655645.tif 000010
ただし、前記構造式（４）中、Ｍは、アルカリ金属及び第４級アンモニウムのいずれかを表し、ｔは、繰返し単位であり、０〜３の整数を表し、ｕは、繰返し単位であり、１〜２の整数を表す。
【００２０】
前記水溶性染料としては、特に制限はなく、目的に応じて適宜選択することができるが、マゼンタインクに用いる場合、発色性に優れる点で、下記構造式（５）で表される化合物が好ましく、前記構造式（５）で表される化合物としては、特に制限はなく、目的に応じて適宜選択することができ、例えば、適宜合成したものを使用してもよいし、市販品を使用してもよく、前記市販品としては、例えば、Ａｃｉｄ  Ｒｅｄ  ２５４（ダイワ化成（株）社製）、ＪＰＤ  Ｍａｇｅｎｔａ  Ｒ−０１  Ｌｉｑｕｉｄ（日本化薬（株）社製）などが挙げられる。
【化１０】
0005655645.tif 000011
ただし、前記構造式（５）中、Ｘ及びＺは、水素及びハロゲンのいずれかを表し、Ｍは、アルカリ金属を表す。
【００２１】
前記水溶性染料としては、特に制限はなく、目的に応じて適宜選択することができるが、イエローインクに用いる場合、発色性に優れる点で、下記構造式（６）で表される化合物、及び下記構造式（７）で表される化合物が好ましく、前記構造式（６）及び（７）で表される化合物としては、特に制限はなく、目的に応じて適宜選択することができ、例えば、適宜合成したものを使用してもよいし、市販品を使用してもよく、前記構造式（６）で表される化合物の市販品としては、例えば、ＢＡＹＳＣＲＩＰＴ  Ｙｅｌｌｏｗ  ＧＧＮ  ｌｉｑｕｉｄ（ランクセス（株）社製）などが挙げられ、前記構造式（７）で表される化合物の市販品としては、例えば、ＫＳＴ  Ｙｅｌｌｏｗ  Ｊ−ＧＷ  Ｌｉｑｕｉｄ（日本化薬（株）社製）などが挙げられる。
【化１１】
0005655645.tif 000012
ただし、前記構造式（６）中、Ａ及びＢは、アルコキシ基を表し、Ｄは、−ＳＯ３Ｍ（Ｍは、アルカリ金属を表す）を表す。
【化１２】
0005655645.tif 000013
ただし、前記構造式（７）中、Ａ及びＢは、アルコキシ基を表し、Ｔは、アルカノールアミノ基を表し、Ｄは、−ＳＯ３Ｍ（Ｍは、アルカリ金属を表す）を表す。
【００２２】
前記水溶性染料のカラーインクにおける含有量としては、特に制限はなく、目的に応じて適宜選択することができるが、色再現性の点で、０．５質量％〜１０．０質量％が好ましく、１．５質量％〜５．０質量％がより好ましい。
【００２３】
＜＜水溶性有機溶剤＞＞
前記水溶性有機溶剤は、少なくとも、下記構造式（１）で表されるアルコキシプロピオンアミドを含み、下記構造式（１）で表されるアルコキシプロピオンアミドの中でも、湿潤剤として働き、保存安定性、及び吐出安定性に優れたインクを作製することができる点で、下記構造式（１）−１で表されるＮ，Ｎ−ジメチル−β−メトキシプロピオンアミド、下記構造式（１）−２で表されるＮ，Ｎ−ジメチル−β−ブトキシプロピオンアミドが、好ましい。これらは、１種単独で使用してもよく、２種以上を併用してもよい。
【００２４】
【化１３】
0005655645.tif 000014
ただし、前記構造式（１）において、Ｒは、炭素数１〜５の分岐のないアルキル基を表す。
【００２５】
【化１４】
0005655645.tif 000015
【００２６】
前記構造式（１）で表される化合物としては、特に制限はなく、目的に応じて適宜選択することができ、例えば、適宜合成したものを使用してもよいし、市販品を使用してもよい。
前記構造式（１）−１で表されるＮ，Ｎ−ジメチル−β−メトキシプロピオンアミドの市販品としては、例えば、Ｎ，Ｎ−ジメチル−β−メトキシプロピオンアミド（出光興産株式会社製、商品名「エクアミドＭ−１００」）などが挙げられる。
前記構造式（１）−２で表されるＮ，Ｎ−ジメチル−β−ブトキシプロピオンアミドの市販品としては、例えば、Ｎ，Ｎ−ジメチル−β−ブトキシプロピオンアミド（出光興産株式会社製、商品名「エクアミドＢ１００」）などが挙げられる。
【００２７】
前記水溶性有機溶剤としては、更に必要に応じて、インクの乾燥を防止するための湿潤剤又は浸透剤として使用することができるものを含んでもよく、例えば、グリセリン、ジエチレングリコール、１，３−ブタンジオール、３−メチル−１，３−ブタンジオール、３−エチル−３−オキセタンメタノール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；２−エチル−１，３−ヘキサンジオール、２，２，４−トリメチル−１，３−ペンタンジオール等の炭素数８〜１１のポリオール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；プロピレンカーボネート、炭酸エチレンなどが挙げられる。これらは１種単独で使用してもよく、２種以上を併用してもよい。
これらの中でも、湿潤剤として働き、保存安定性、及び吐出安定性に優れたインクを作製することができる点で、グリセリン、１，３−ブタンジオール、３−メチル−１，３−ブタンジオール、トリエタノールアミン、３−エチル−３−オキセタンメタノールなどが好ましく、浸透剤として働き、浸透性の効果を得ることができる点で、２−エチル−１，３−ヘキサンジオールが好ましい。
【００２８】
前記水溶性有機溶剤を湿潤剤として用いる場合のカラーインクにおける含有量としては、特に制限はなく、目的に応じて適宜選択することができるが、４５質量％〜８５質量％が好ましく、５５質量％〜８０質量％がより好ましい。
前記水溶性有機溶剤を浸透剤として用いる場合のカラーインクにおける含有量としては、特に制限はなく、目的に応じて適宜選択することができるが、０．１質量％〜５質量％が好ましく、０．５質量％〜３質量％がより好ましい。
【００２９】
＜＜水＞＞
前記水としては、特に制限はなく、目的に応じて適宜選択することができ、例えば、イオン交換水、限外濾過水、逆浸透水、蒸留水等の純水、超純水などが挙げられる。
前記水のカラーインクにおける含有量としては、特に制限はなく、目的に応じて適宜選択することができるが、１５質量％〜５５質量％が好ましく、２０質量％〜４５質量％がより好ましい。
【００３０】
＜＜水溶性有機溶剤の含有量（Ｓ）と水の含有量（Ｗ）との比率（Ｓ／Ｗ）＞＞
前記水溶性有機溶剤の含有量（Ｓ）と水の含有量（Ｗ）との比率（Ｓ／Ｗ）としては、カラーインクの場合、１．６＜Ｓ／Ｗ≦３．５である。
前記比（Ｓ／Ｗ）が、１．６以下であると、カールし易く、カラーブリードが発生することがあり、前記比（Ｓ／Ｗ）が、３．５を超えると、前記水溶性有機溶剤の含有量が多くなり、水溶性染料が析出し、インク中で結晶化するという弊害や、沸点の高い水溶性有機溶剤を用いた際に、インク自体に引火点をもつ場合があるため、製品の安全性を確保できなくなることがある。一方、前記比（Ｓ／Ｗ）が、好ましい範囲にあると、カラーブリードを解消することができ、普通紙に印刷してもカールやインクの裏抜けが生じることなく、吐出安定性が良好となる点で、有利である。
【００３１】
＜＜界面活性剤＞＞
前記界面活性剤は、浸透性を付与する働きがあり、インクに添加することで、表面張力が低下し、ノズルへのインク充填性が向上し、吐出の安定性が向上することに加え、記録媒体にインク滴が着弾した後の該記録媒体中への浸透が速くなるため、フェザリングやカラーブリードを軽減することができる。前記カラーインクにおいても、好適に用いることができる。
【００３２】
前記界面活性剤としては、特に制限はなく、目的に応じて適宜選択することができ、例えば、親水基により、ノニオン性界面活性剤、アニオン性界面活性剤、両性界面活性剤などに大別され、疎水基により、シリコーン系界面活性剤、フッ素系界面活性剤などに大別される。これらは、１種単独で使用してもよいし、２種以上を併用してもよい。
これらの中でも、ノニオン性界面活性剤、フッ素系界面活性剤が好ましい。
【００３３】
前記ノニオン性界面活性剤としては、特に制限はなく、目的に応じて適宜選択することができ、例えば、ポリオキシエチレンアルキルエーテル、脂肪酸ソルビタンエステル、アルキルポリグルコシド、脂肪酸ジエタノールアミド、アルキルモノグリセリルエーテルなどが挙げられるが、浸透性と消泡性を有する点で、下記構造式（２）で表される化合物が好ましく、下記構造式（２）−１で表される化合物がより好ましい。
【００３４】
【化１５】
0005655645.tif 000016
ただし、前記構造式（２）中、Ｒ１及びＲ２は、それぞれ炭素数３〜６のアルキル基を表し、Ｒ３及びＲ４は、それぞれ炭素原子１〜２のアルキル基を表し、ｊは、繰返し単位であり、１〜６の整数を表す。
【化１６】
0005655645.tif 000017
【００３５】
前記構造式（２）で表される化合物のカラーインクにおける含有量としては、特に制限はなく、目的に応じて適宜選択することができるが、水への溶解性が０．１質量％未満と低い点で、０．０１質量％〜０．５質量％が好ましく、０．０５質量％〜０．２質量％がより好ましい。
【００３６】
前記フッ素系界面活性剤としては、特に制限はなく、目的に応じて適宜選択することができ、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド、パーフルオロアルキルエーテル化合物などが挙げられるが、少量の添加で高い浸透性が得られ、かつカラーブリードへの効果が大きい点で、下記構造式（３）で表される化合物が好ましく、下記構造式（３）−１で表される化合物がより好ましい。
【００３７】
【化１７】
0005655645.tif 000018
ただし、前記構造式（３）中、Ｒｆ１は、−Ｃ３Ｆ７及び−Ｃ４Ｆ９のいずれかを表し、Ｑは、−ＣｂＨ２ｂ＋１（ｂは、繰返し単位であり、１１〜１９の整数を表す）、−ＣＨ２ＣＨ（ＯＨ）ＣＨ２−Ｃ３Ｆ７、及び−ＣＨ２ＣＨ（ＯＨ）ＣＨ２−Ｃ４Ｆ９のいずれかを表し、ｋは、繰返し単位であり、２０〜３５の整数を表す。
【化１８】
0005655645.tif 000019
【００３８】
前記構造式（３）で表される化合物のカラーインクにおける含有量としては、特に制限はなく、目的に応じて適宜選択することができるが、インクに適度な浸透性を付与し、効果的にカラーブリードを改善する点で、０．０１質量％〜０．５質量％が好ましく、０．０２質量％〜０．２質量％がより好ましい。
【００３９】
＜ブラックインク＞
前記ブラックインクは、少なくとも、ポリエステル系ポリマー又はビニル系ポリマーで被覆されたカーボンブラック（顔料）を水に分散させた着色ポリマーエマルジョン粒子、界面活性剤、前記構造式（１）で表される水溶性有機溶剤、及び水を含み、更に必要に応じてその他の成分を含む。
【００４０】
＜＜着色ポリマーエマルジョン粒子＞＞
前記着色ポリマーエマルジョン粒子としては、前記ブラックインクの顔料として用いることができるものであり、ポリエステル系ポリマー又はビニル系ポリマーで被覆されたカーボンブラック（顔料）を水に分散させたものであれば、特に制限はなく、目的に応じて適宜選択することができる。これらは、１種単独で使用してもよく、２種以上を併用してもよい。
【００４１】
−ポリエステル系ポリマー−
前記ポリエステル系ポリマーとしては、特に制限はなく、目的に応じて適宜選択することができ、例えば、多価カルボン酸類と多価アルコール類とからなるポリマーなどが挙げられる。
【００４２】
前記多価カルボン酸類としては、特に制限はなく、目的に応じて適宜選択することができ、例えば、テレフタル酸、イソフタル酸、オルソフタル酸、１，５−ナフタルレンジカルボン酸、２，６−ナフタレンジカルボン酸、ジフェン酸、スルホテレフタル酸、５−スルホイソフタル酸、ヘキサヒドロ無水フタル酸、４−スルホフタル酸、４−スルホナフタレン−２，７ジカルボン酸、５（４−スルホフェノキシ）イソフタル酸、スルホテレフタル酸等の芳香族ジカルボン酸；コハク酸、アジピン酸、アゼライン酸、セバシン酸、ドデカンジカルボン酸等の脂肪族ジカルボン酸；芳香族オキシカルボン酸；脂環族ジカルボン酸；３価以上の多価カルボン酸などが挙げられる。これらは、１種単独で重合してもよく、２種以上を併用して重合してもよい。
【００４３】
前記多価アルコール類としては、特に制限はなく、目的に応じて適宜選択することができ、例えば、エチレングリコール、プロピレングリコール、１，３−プロパンジオール、２，３−ブタンジオール、１，４−ブタンジオール、１，５−ペンタンジオール、１，６−ヘキサンジオール、ネオペンチルグリコール、ジエチレングリコール、ジプロピレングリコール、２，２，４−トリメチル−１，３−ペンタンジオール、ポリエチレングリコール、ポリプロピレングリコール、ポリテトラメチレングリコール、トリメチロールエタン、トリメチロールプロパン、グリセリン、ペンタエルスリトール、１，４−シクロヘキサンジオール、１，４−シクロヘキサンジメタノール、スピログリコール、トリシクロデカンジオール、トリシクロデカンジメタノール、メタキシレングリコール、オルトキシレングリコール、１，４−フェニレングリコール、ビスフェノールＡ、ラクトン系ポリエステルポリオール類等の脂肪族多価アルコール類；脂環族多価アルコール類；芳香族多価アルコール類などが挙げられる。これらは、１種単独で重合してもよく、２種以上を併用して重合してもよい。
【００４４】
前記ポリエステル系ポリマーのブラックインクにおける含有量としては、特に制限はなく、目的に応じて適宜選択することができるが、分散安定性及び印刷後の定着性、光沢性の点で、０．５質量％〜１０質量％が好ましく、１質量％〜５質量％がより好ましい。
【００４５】
−ビニル系ポリマー−
前記ビニル系ポリマーとしては、特に制限はなく、目的に応じて適宜選択することができ、例えば、スチレン、ｏ−メチルスチレン、ｍ−メチルスチレン、ｐ−メチルスチレン、α−メチルスチレン、ｐ−エチルスチレン、２，４−ジメチルスチレン、ｐ−ｔｅｒｔ−ブチルスチレン、ｐ−クロルスチレン、ジビニルベンゼン等のビニル系芳香族炭化水素；アクリル酸メチル、アクリル酸エチル、アクリル酸ブチル、アクリル酸ｎ−プロピル、アクリル酸イソプロピル、アクリル酸ｎ−ブチル、アクリル酸イソブチル、アクリル酸ｔ−ブチル、アクリル酸ｎ−ペンチル、アクリル酸イソペンチル、アクリル酸ネオペンチル、アクリル酸３−（メチル）ブチル、アクリル酸−２−エチルヘキシル、アクリル酸シクロヘキシル、アクリル酸ヘキシル、アクリル酸オクチル、アクリル酸ノニル、アクリル酸デシル、アクリル酸ウンデシル、アクリル酸ドデシルアクリル酸フェニル、メタクリル酸メチル、メタクリル酸ｎ−プロピル、メタクリル酸イソプロピル、メタクリル酸ｎ−ブチル、メタクリル酸イソブチル、メタクリル酸ｔ−ブチル、メタクリル酸ｎ−ペンチル、メタクリル酸イソペンチル、メタクリル酸ネオペンチル、メタクリル酸３−（メチル）ブチル、メタクリル酸−２−エチルヘキシル、メタクリル酸ヘキシル、メタクリル酸オクチル、メタクリル酸ノニル、メタクリル酸デシル、メタクリル酸ウンデシル、メタクリル酸ドデシル等の（メタ）アクリル酸エステル；アクリル酸、メタクリル酸、イタコン酸、マレイン酸等の不飽和カルボン酸；（メタ）アクリルアミド、Ｎ−置換マレイミド、無水マレイン酸、（メタ）アクリロニトリル、ビニルケトン、酢酸ビニル、塩化ビニリデンなどの重合性モノマーが重合してなるポリマーなどが挙げられる。これらは、１種単独で重合してもよく、２種以上を併用して重合してもよい。
【００４６】
前記ビニル系ポリマーのブラックインクにおける含有量としては、特に制限はなく、目的に応じて適宜選択することができるが、分散安定性及び印刷後の定着性、光沢性の点で、０．５質量％〜１０質量％が好ましく、１質量％〜５質量％がより好ましい。
【００４７】
−カーボンブラック−
前記カーボンブラック（顔料）としては、特に制限はなく、目的に応じて適宜選択することができ、例えば、カーボンブラック（Ｃ．Ｉ．ピグメントブラック７）類が挙げられ、具体的には、ファーネスブラック、ランプブラック、アセチレンブラック、チャンネルブラックなどが挙げられる。これらは、１種単独で使用してもよく、２種以上を併用してもよい。
【００４８】
前記カーボンブラックの濃度としては、特に制限はなく、目的に応じて適宜選択することができるが、１質量％〜１５質量％が好ましく、１．５質量％〜１２質量％がより好ましく、２．５質量％〜８質量％が特に好ましい。
前記濃度が、１質量％未満であると、着色力が不十分であるため、画像濃度が劣ることがあり、前記濃度が１５質量％を超えると、インクの保存安定性が低下することがある。
【００４９】
−着色ポリマーエマルジョン粒子の製造方法−
前記着色ポリマーエマルジョン粒子の製造方法としては、特に制限はなく、目的に応じて適宜選択することができ、例えば、前記ビニル系ポリマー又は前記ポリエステル系ポリマー中に前記カーボンブラック（顔料）を封入することで、水に分散させて、エマルジョン化する方法が挙げられる。この場合、前記カーボンブラック（顔料）が、封入乃至吸着している必要はなく、分散安定性を損なわない範囲で、前記カーボンブラック（顔料）が分散されていればよい。
【００５０】
前記エマルジョン化する方法としては、特に制限はなく、従来公知の方法を、目的に応じて適宜選択することができ、例えば、化学的製法、物理的製法、物理化学的方法、機械的製法などが挙げられ、具体的には、（１）酸析法（アニオン性基を含有する有機高分子化合物類のアニオン性基の少なくとも一部を、塩基性化合物で中和することで、水に対する溶解性を付与し、色材と共に水性媒体中で混練した後、酸性化合物で中性又は酸性にして有機化合物類を析出させ、色材に固着せしめた後に中和し、分散させる方法）；（２）転相乳化法（水に対して分散能を有するアニオン性有機高分子類と、色材とを含有する混合体を、有機溶媒相とし、前記有機溶媒相に水を投入する方法、又は水に前記有機溶媒相を投入する方法）；（３）界面重合法（２種のモノマー又は２種の反応物を、分散相と連続相とに別々に溶解しておき、両者の界面において、両物質を反応させて壁膜を形成させる方法）；（４）ｉｎ−ｓｉｔｕ重合法（液体又は気体のモノマーと、触媒若しくは反応性の物質２種とを、連続相核粒子側のどちらか一方から供給して反応を起こさせ、壁膜を形成させる方法）；（５）液中硬化被膜法（芯物質粒子を含む高分子溶液の滴を、硬化剤などにより、液中で不溶化して壁膜を形成する方法）；（６）コアセルベーション（相分離）法（芯物質粒子を分散している高分子分散液を、高分子濃度の高いコアセルベート（濃厚相）と、希薄相とに分離させ、壁膜を形成させる方法）；（７）液中乾燥法（芯物質を壁膜物質の溶液に分散した液を調製し、前記分散液の連続相が混和しない液中に、分散液を入れて、複合エマルションとし、壁膜物質を溶解している媒質を徐々に除くことで壁膜を形成させる方法）；（８）融解分散冷却法（加熱すると液状に溶融し常温では固化する壁膜物質を利用し、この物質を加熱液化し、その中に芯物質粒子を分散し、それを微細な粒子にして冷却し壁膜を形成させる方法）；（９）気中懸濁被覆法（粉体の芯物質粒子を流動床によって気中に懸濁し、気流中に浮遊させながら、壁膜物質のコーティング液を噴霧混合させて、壁膜を形成させる方法）；（１０）スプレードライング法（カプセル化原液を噴霧して、これを熱風と接触させ、揮発分を蒸発乾燥させ壁膜を形成させる方法）などが挙げられる。
これらの中でも、特にインクジェット記録用インクに用いる点で、酸析法、転相乳化法、界面重合法などにより、エマルジョン化する方法が好ましい。
【００５１】
−着色ポリマーエマルジョン粒子の平均粒径−
前記着色ポリマーエマルジョン粒子の平均粒径としては、特に制限はなく、目的に応じて適宜選択することができるが、２０ｎｍ以上２００ｎｍ以下が好ましく、３０ｎｍ以上１５０ｎｍ以下がより好ましく、５０ｎｍ以上１００ｎｍ以下が特に好ましい。
前記平均粒径が、２０ｎｍ未満であると、印字画像の画像濃度が低下し、インクの保存安定性も悪化することがあり、２００ｎｍを超えると、インク保存時の増粘凝集や印写時のノズルの詰まりが生じやすくなることがある。
【００５２】
＜＜界面活性剤＞＞
前記界面活性剤としては、特に制限はなく、目的に応じて適宜選択することができるが、前記カラーインクで用いられる界面活性剤と同様のものが挙げられる。
前記界面活性剤として前記構造式（２）で表される化合物のブラックインクにおける含有量としては、特に制限はなく、目的に応じて適宜選択することができるが、水への溶解性が０．１質量％未満と低い点で、０．０１質量％〜０．５質量％が好ましく、０．０５質量％〜０．２質量％がより好ましい。
前記界面活性剤として前記構造式（３）で表される化合物のブラックインクにおける含有量としては、特に制限はなく、目的に応じて適宜選択することができるが、インクに適度な浸透性を付与し、前記カラーインクと前記ブラックインクとの間で生じるカラーブリードを効果的に改善する点で、０．０１質量％〜０．５質量％が好ましく、０．０２質量％〜０．２質量％がより好ましい。
【００５３】
＜＜水溶性有機溶剤＞＞
前記水溶性有機溶剤としては、前記構造式（１）で表されるアルコキシプロピオンアミドであれば、特に制限はなく、目的に応じて適宜選択することができ、例えば、前記カラーインクで用いられる水溶性有機溶剤と同様のものを用いることができる。
前記水溶性有機溶剤を湿潤剤として用いる場合のブラックインクにおける含有量としては、特に制限はなく、目的に応じて適宜選択することができるが、３０質量％〜７０質量％が好ましく、４５質量％〜６０質量％がより好ましい。
前記水溶性有機溶剤を浸透剤として用いる場合のブラックインクにおける含有量としては、特に制限はなく、目的に応じて適宜選択することができるが、０．１質量％〜５質量％が好ましく、０．５質量％〜３質量％がより好ましい。
【００５４】
＜＜水＞＞
前記水としては、特に制限はなく、目的に応じて適宜選択することができるが、前記カラーインクで用いられる水と同様のものが挙げられる。
前記水のブラックインクにおける含有量としては、特に制限はなく、目的に応じて適宜選択することができるが、２５質量％〜６５質量％が好ましく、３５質量％〜５０質量％がより好ましい。
【００５５】
＜＜水溶性有機溶剤の含有量（Ｓ）と水の含有量（Ｗ）との比率（Ｓ／Ｗ）＞＞
前記水溶性有機溶剤の含有量（Ｓ）と水の含有量（Ｗ）との比率（Ｓ／Ｗ）としては、ブラックインクの場合、１≦Ｓ／Ｗ≦１．６である。
前記比（Ｓ／Ｗ）が、１未満であると、前記水溶性有機溶剤の含有量が少なくなり、前記水の含有量が増加することから、普通紙に印字した場合に、カールが発生し、印字後の紙の搬送に支障をきたし、印字面が擦れることによる画像の汚れや、紙詰まりが発生することがあり、前記比（Ｓ／Ｗ）が、１．６を超えると、カラーインクとの間でカラーブリードを発生することがある。一方、前記比（Ｓ／Ｗ）が、好ましい範囲にあると、カラーブリードを解消することができ、普通紙に印刷してもカールやインクの裏抜けが生じることなく、吐出安定性が良好となる点で、有利である。
【００５６】
＜＜その他の成分＞＞
前記カラーインク、及び前記ブラックインクのどちらにも、必要に応じて、その他の成分を含むことができる。前記その他の成分としては、特に制限はなく、目的に応じて適宜選択することができ、例えば、湿潤剤、ｐＨ調整剤が好適に挙げられ、防腐防黴剤、キレート試薬、防錆剤、酸化防止剤、紫外線吸収剤、コゲーション防止剤、酸素吸収剤、光安定化剤などが挙げられる。
【００５７】
−湿潤剤−
前記湿潤剤としては、特に制限はなく、目的に応じて適宜選択することができ、例えば、糖類が挙げられ、具体的には、単糖類、二糖類、オリゴ糖類（三糖類及び四糖類を含む）、多糖類などが挙げられ、より具体的には、グルコース、マンノース、フルクトース、リボース、キシロース、アラビノース、ガラクトース、マルトース、セロビオース、ラクトース、スクロース、トレハロース、マルトトリオースなどが挙げられる。
ここで、前記多糖類とは広義の糖を意味し、α−シクロデキストリン、セルロースなど自然界に広く存在する物質を含むこととする。
前記糖類の誘導体としては、特に制限はなく、目的に応じて適宜選択することができ、例えば、前記糖類の還元糖、酸化糖、アミノ酸、チオ酸などが挙げられる。これらの中でも、還元糖が好ましく、前記還元糖としては、例えば、マルチトール、ソルビット等の糖アルコールなどが挙げられる。
【００５８】
−ｐＨ調整剤−
前記ｐＨ調整剤としては、アルカリ性に保つことで分散状態を安定化し、吐出を安定化することができるものであれば、特に制限はなく、目的に応じて適宜選択することができるが、ジエタノールアミン、トリエタノールアミン、２−アミノ−２−エチル−１，３プロパンジオール等のアルコールアミン類；水酸化リチウム、水酸化ナトリウム、水酸化カリウム等のアルカリ金属水酸化物；第４級アンモニウム水酸化物等のアンモニウム水酸化物；第４級ホスホニウム水酸化物等のホスホニウム水酸化物；炭酸リチウム、炭酸ナトリウム、炭酸カリウム等のアルカリ金属炭酸塩が好ましい。これらは、１種単独で使用してもよいし、２種以上を併用してもよい。
【００５９】
前記ｐＨとしては、アルカリ性であれば、特に制限はなく、目的に応じて適宜選択することができるが、ｐＨ１１以上では、インクジェットのヘッドやインク供給ユニットを溶かし出す量が大きく、インクの変質や、漏洩、吐出不良等の問題が発生することがある。
【００６０】
−防腐防黴剤−
前記防腐防黴剤としては、特に制限はなく、目的に応じて適宜選択することができ、例えば、デヒドロ酢酸ナトリウム、ソルビン酸ナトリウム、２−ピリジンチオール−１−オキサイドナトリウム、安息香酸ナトリウム、ペンタクロロフェノールナトリウムなどが挙げられる。これらは、１種単独で使用してもよいし、２種以上を併用してもよい。
【００６１】
−キレート試薬−
前記キレート試薬としては、特に制限はなく、目的に応じて適宜選択することができ、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。これらは、１種単独で使用してもよいし、２種以上を併用してもよい。
【００６２】
−防錆剤−
前記防錆剤としては、特に制限はなく、目的に応じて適宜選択することができ、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。これらは、１種単独で使用してもよいし、２種以上を併用してもよい。
【００６３】
−酸化防止剤−
前記酸化防止剤としては、特に制限はなく、目的に応じて適宜選択することができ、例えば、フェノール系酸化防止剤（ヒンダードフェノール系酸化防止剤を含む）、アミン系酸化防止剤、硫黄系酸化防止剤、リン系酸化防止剤などが挙げられる。これらは、１種単独で使用してもよいし、２種以上を併用してもよい。
【００６４】
−紫外線吸収剤−
前記紫外線吸収剤としては、特に制限はなく、目的に応じて適宜選択することができ、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤などが挙げられる。これらは、１種単独で使用してもよいし、２種以上を併用してもよい。
【００６５】
−コゲーション防止剤−
前記コゲーション防止剤としては、ヒーターに電流を流して記録液を瞬間的に加熱し、記録液が発泡する力を利用して記録液を吐出するサーマル式ヘッドにおける不具合を解消することができるものであれば、特に制限はなく、目的に応じて適宜選択することができ、例えば、ポリリン酸、ポリアミノカルボン酸、アルドン酸、ヒドロキシカルボン酸、ポリオールリン酸エステル等及びこれらの塩；アミノ基を有する酸及びその塩；メチル基又はメチレン基とカルボキシル基とを有する酸のアンモニウム塩などが挙げられる。これらは、１種単独で使用してもよいし、２種以上を併用してもよい。
【００６６】
＜インクジェット記録用インクセットにおける各インクの調製方法＞
前記インクジェット記録用インクセットにおけるカラーインクの調製方法としては、水溶性染料、水溶性有機溶剤、及び水、必要に応じて、界面活性剤、その他の成分を、水性媒体中に分散又は溶解し、更に必要に応じて、攪拌混合して製造する。
前記インクジェット記録用インクセットにおけるブラックの調製方法としては、着色ポリマーエマルジョン粒子、界面活性剤、水溶性有機溶剤、及び水、必要に応じて、界面活性剤、その他の成分を、水性媒体中に分散又は溶解し、更に必要に応じて、攪拌混合して製造する。
【００６７】
前記分散する方法としては、特に制限はなく、目的に応じて適宜選択することができ、例えば、サンドミル、ホモジナイザー、ボールミル、ペイントシャイカー、超音波分散機などにより分散する方法が挙げられる。
前記攪拌混合する方法としては、特に制限はなく、目的に応じて適宜選択することができ、例えば、通常の攪拌羽を用いた攪拌機、マグネチックスターラー、高速の分散機などにより攪拌混合する方法が挙げられる。
【００６８】
＜インクジェット記録用インクセットにおける各インクの物性＞
前記インクジェット記録用インクセットにおける各インクの物性としては、特に制限はなく、目的に応じて適宜選択することができるが、粘度、表面張力、ｐＨなどが、以下の範囲であることが好ましい。
【００６９】
前記インクジェット記録用インクセットにおける各インクの２５℃における粘度としては、特に制限はなく、目的に応じて適宜選択することができるが、５ｍＰａ・ｓ〜２５ｍＰａ・ｓが好ましい。
前記粘度が、５ｍＰａ・ｓ以上であると、印字濃度や文字品位を向上させる効果が得られ、２５ｍＰａ・ｓ以下であると、吐出性を確保することができる点で有利である。
なお、前記粘度は、例えば、粘度計（ＲＥ−５５０Ｌ、東機産業株式会社製）を使用して、２５℃で測定することができる。
【００７０】
前記インクジェット記録用インクセットにおける各インクの２５℃における表面張力としては、特に制限はなく、目的に応じて適宜選択することができるが、３５ｍＮ／ｍ以下が好ましく、３２ｍＮ／ｍ以下がより好ましい。
前記表面張力が、３５ｍＮ／ｍを超えると、記録用メディア上のインクのレベリングが起こりにくく、乾燥時間の長時間化を招くことがある。
【００７１】
前記インクジェット記録用インクセットにおける各インクのｐＨとしては、特に制限はなく、目的に応じて適宜選択することができるが、ｐＨ７〜ｐＨ１２が好ましく、接液する金属部材の腐食防止の観点から、ｐＨ８〜ｐＨ１１がより好ましい。
【００７２】
＜用途＞
本発明のインクジェット記録用インクセットは、インクジェット記録方式による画像記録装置（プリンター等）において好適に使用することができ、例えば、印字又は印字前後に被記録用紙及び前記記録用インクを５０℃〜２００℃で加熱し、印字定着を促進する機能を有するプリンター等に使用することもでき、特に、以下に示す、本発明のインクカートリッジ、インクジェット記録方法、インクジェット記録装置、及びインク記録物に好適に使用することができる。
【００７３】
（インクカートリッジ）
本発明のインクカートリッジは、本発明の前記記録用インクを容器中に収容してなり、更に必要に応じて適宜選択したその他の部材等を有してなる。
前記容器としては、特に制限はなく、目的に応じてその形状、構造、大きさ、材質等を適宜選択することができるが、アルミニウムラミネートフィルムで形成されたインク袋、樹脂フィルムで形成されたインク袋などを少なくとも有する容器が好ましい。
【００７４】
ここで、図１及び図２を参照して、本発明のインクカートリッジについて説明する。図１は、本発明のインクカートリッジ２０１を示す概略図であり、図２は、図１で表されるインクカートリッジの変形例を示す概略図である。
図１に示すように、インク注入口２４２から本発明の前記記録用インクがインク袋２４１内に充填され、排気した後、該インク注入口２４２は融着により閉じられる。使用時には、ゴム部材からなるインク排出口２４３に、後述する図３におけるインクジェット記録装置本体１０１の針が刺されて、前記インクが装置本体１０１に供給される。
インク袋２４１は、透気性のないアルミニウムラミネートフィルム等の包装部材により形成されており、このインク袋２４１は、図２に示すように、通常、プラスチックス製のカートリッジケース２４４内に収容され、各種インクジェット記録装置に着脱可能に装着して用いられるようになっている。
本発明のインクカートリッジ２０１は、本発明の前記記録用インクを収容し、各種インクジェット記録装置に着脱可能に装着して用いることができ、後述する本発明のインクジェット記録装置に着脱可能に装着して用いることが好ましい。
【００７５】
（インクジェット記録方法及びインクジェット記録装置）
本発明のインクジェット記録方法は、インク飛翔工程を少なくとも含み、更に必要に応じて、その他の工程を含む。
本発明のインクジェット記録装置は、インク飛翔手段を少なくとも有し、更に必要に応じて、その他の手段を有する。
本発明のインクジェット記録方法は、本発明のインクジェット記録装置により好適に実施することができ、前記インク飛翔工程は、前記インク飛翔手段により好適に行うことができる。また、前記その他の工程は、前記その他の手段により好適に行うことができる。
【００７６】
−インク飛翔工程及びインク飛翔手段−
前記インク飛翔工程は、本発明のインクジェット記録用インクセットにおけるインクに、刺激（エネルギー）を印加し、インク吐出用の各種のノズルからインクを飛翔させて、記録用メディアに画像を形成する工程である。
前記インク飛翔手段は、本発明のインクジェット記録用インクセットにおけるインクに、刺激（エネルギー）を印加し、インク吐出用の各種のノズルからインクを飛翔させて、記録用メディアに画像を形成する手段である。
【００７７】
前記インクジェット記録方法としては、特に制限はなく、目的に応じて適宜選択することができるが、前記飛翔させるインクの液滴の大きさとしては、３×１０−１５ｍ３〜４０×１０−１５ｍ３（３ｐＬ〜４０ｐＬ）が好ましく、前記飛翔させるインクの液滴の吐出噴射の速さとしては、５ｍ／ｓ〜２０ｍ／ｓが好ましく、前記飛翔させるインクの液滴の駆動周波数としては、１ｋＨｚ以上が好ましく、前記飛翔させるインクの液滴の解像度としては、３００ｄｐｉ以上が好ましい。
【００７８】
前記インクジェット記録装置としては、特に制限はなく、目的に応じて適宜選択することができるが、インクジェットヘッドの液室部、流体抵抗部、振動板、及びノズル部材の少なくとも一部がシリコーン及びニッケルの少なくともいずれかを含む材料から形成されることが好ましく、前記インクジェットノズルのノズル直径としては、特に制限はなく、目的に応じて適宜選択することができるが、３０μｍ以下が好ましく、１μｍ〜２０μｍがより好ましい。
【００７９】
前記インク飛翔工程及びインク飛翔手段の第１の態様（前記刺激が「熱」の場合）としては、特に制限はなく、目的に応じて適宜選択することができ、例えば、サーマルヘッド等を用いて、記録信号に対応した熱エネルギーを、記録ヘッド内のインクに付与して気泡を発生させ、該気泡の圧力により、該記録ヘッドのノズル孔からインクを液滴として吐出噴射させる方法などが挙げられる。
【００８０】
前記インク飛翔工程及びインク飛翔手段の第２の態様（前記刺激が「圧力」の場合）としては、特に制限はなく、目的に応じて適宜選択することができ、例えば、前記記録ヘッド内のインク流路内にある圧力室と呼ばれる位置に接着された圧電素子に、電圧を印加することにより、該圧電素子が撓んで、該圧力室の容積が縮小し、該記録ヘッドのノズル孔からインクを液滴として吐出噴射させる方法などが挙げられる。
【００８１】
−その他の手段及びその他の工程−
前記その他の手段としては、特に限はなく、目的に応じて適宜選択することができ、例えば、刺激発生手段、制御手段などが挙げられる。
前記その他の工程としては、特に限はなく、目的に応じて適宜選択することができ、例えば、刺激発生工程、制御工程などが挙げられる。
【００８２】
−−刺激発生手段及び刺激発生工程−−
前記刺激発生手段及び刺激発生工程としては、特に制限はなく、目的に応じて適宜選択することができ、例えば、加熱装置、加圧装置、圧電素子、振動発生装置、超音波発振器、ライトなどが挙げられ、具体的には、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどが挙げられる。
【００８３】
前記刺激（エネルギー）としては、特に制限はなく、目的に応じて適宜選択することができ、例えば、熱（温度）、圧力、振動、光などが挙げられる。これらは、１種単独で使用してもよいし、２種以上を併用してもよい。これらの中でも、熱、圧力が好ましい。
【００８４】
−−制御手段及び制御工程−−
前記制御手段及び制御工程としては、前記各手段及び各工程の動きを制御することができるものであれば、特に制限はなく、目的に応じて適宜選択することができ、例えば、シークエンサー、コンピュータ等の機器などが挙げられる。
【００８５】
ここで、図３及び図４を参照して、実施例でも用いたインクジェット記録装置の概要について説明する。
図３に示すインクジェット記録装置は、装置本体１０１と、装置本体１０１に装着した用紙を装填するための給紙トレイ１０２と、装置本体１０１に装着され画像が記録（形成）された用紙をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。１１１は上カバー、１１２は前カバーの前面である。
【００８６】
装置本体１０１内には、図４に示すように、左右の側板（不図示）に横架したガイド部材であるガイドロッド１３１とステー１３２とで、キャリッジ１３３を主走査方向に摺動自在に保持し、主走査モータ（不図示）によって移動走査する。
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４の複数のインク吐出口を、主走査方向と交叉する方向に配列し、インク滴吐出方向を下方に向けて装着している。
【００８７】
記録ヘッド１３４を構成するインクジェット記録用ヘッドとしては、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
【００８８】
また、キャリッジ１３３には、記録ヘッド１３４に各色のインクを供給するための各色のサブタンク１３５を搭載している。サブタンク１３５には、インク供給チューブ（不図示）を介して、インクカートリッジ装填部１０４に装填された本発明のインクカートリッジ２００から、本発明のインクセットに係るインクが供給されて補充される。
【００８９】
一方、給紙トレイ１０３の用紙積載部（圧板）１４１上に積載した用紙１４２を給紙するための給紙部として、用紙積載部１４１から用紙１４２を１枚ずつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
【００９０】
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とが備えられ、また、搬送ベルト１５１表面を帯電させるための帯電手段である帯電ローラ１５６が備えられている。
【００９１】
搬送ベルト１５１は無端状ベルトであり、搬送ローラ１５７とテンションローラ１５８との間に張架されて、ベルト搬送方向に周回可能である。この搬送ベルト１５１は、例えば、抵抗制御を行っていない厚み４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
【００９２】
装置本体１０１の背面部には、両面給紙ユニット１８１が着脱自在に装着されている。両面給紙ユニット１８１は、搬送ベルト１５１の逆方向回転で戻される用紙１４２を取り込んで反転させて再度、カウンタローラ１５２と搬送ベルト１５１との間に給紙する。なお、両面給紙ユニット１８１の上面には手差し給紙部１８２が設けられている。
【００９３】
このインクジェット記録装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。
【００９４】
このとき、帯電ローラ１５６によって搬送ベルト１５７が帯電されており、用紙１４２は、搬送ベルト１５１に静電吸着されて搬送される。そこで、キャリッジ１３３を移動させながら画像信号に応じて記録ヘッド１３４を駆動することにより、停止している用紙１４２にインク滴を吐出して１行分を記録し、用紙１４２を所定量搬送後、次の行の記録を行う。記録終了信号又は用紙１４２の後端が記録領域に到達した信号を受けることにより、記録動作を終了して、用紙１４２を排紙トレイ１０３に排紙する。そして、サブタンク１３５内のインクの残量ニアーエンドが検知されると、インクカートリッジ２００から所要量のインクがサブタンク１３５に補給される。
【００９５】
このインクジェット記録装置においては、本発明のインクカートリッジ２００中のインクを使い切ったときには、インクカートリッジ２００における筐体を分解して内部のインク袋だけを交換することができる。また、インクカートリッジ２００は、縦置きで前面装填構成としても、安定したインクの供給を行うことができる。したがって、装置本体１０１の上方が塞がって設置されているような場合、例えば、ラック内に収納、あるいは装置本体１０１の上面に物が置かれているような場合でも、インクカートリッジ２００の交換を容易に行うことができる。
【００９６】
なお、ここでは、キャリッジが走査するシリアル型（シャトル型）インクジェット記録装置に適用した例で説明したが、ライン型ヘッドを備えたライン型インクジェット記録装置にも同様に適用することができる。
【００９７】
（インク記録物）
本発明のインク記録物は、インクジェット記録装置及びインクジェット記録方法により記録された記録物である。前記インク記録物は、記録用メディア上に、本発明のインクジェット記録用インクセットを用いて形成された画像を有してなる。
前記記録用メディアとしては、特に制限はなく、目的に応じて適宜選択することができ、例えば、普通紙、光沢紙、特殊紙、布、フィルム、ＯＨＰシート、汎用印刷紙などが挙げられる。これらは、１種単独で使用してもよいし、２種以上を併用してもよい。
本発明のインク記録物は、高画質で滲みがなく、経時安定性に優れ、各種の印字乃至画像の記録された資料等として各種用途に好適に使用することができる。
【実施例】
【００９８】
次に、実施例及び比較例を挙げて本発明をより具体的に説明するが、本発明は下記実施例に制限されるものではない。
【００９９】
（製造例１）
＜着色ポリマーエマルジョン粒子Ａ＞
−ポリエステル系ポリマーａの合成−
前記着色ポリマーエマルジョン粒子の製造に用いるポリエステル系ポリマーａを、下記原料を用いて合成した。前記原料を、脱水管、温度計、窒素ガス導入管及び撹拌装置を備えた容量２リットルの四つ口フラスコに入れ、脱水しながら３時間かけて１８０℃まで昇温させて脱水縮合反応を行い、ポリエステル系ポリマーａ（ポリエステル樹脂）を得た。
［原料］
・デカン酸エポキシエステル（ポリエステル原材料）                  １０．０質量部
（ジャパンエポキシレジン株式会社、商品名「カージュラ  Ｅ−１０Ｐ」）
・多価カルボン酸類                                                ２７．０質量部
（アジピン酸、関東化学株式会社製）
・多価カルボン酸類                                                ４２．０質量部
（ヘキサヒドロ無水フタル酸、関東化学株式会社製）
・多価アルコール類                                                  ２．０質量部
（ネオペンチルグリコール、関東化学株式会社製）
・トリメチロールプロパン（溶剤）                                  ２６．０質量部
・ジブチル錫ジオキサイド（触媒）                                    ０．１質量部
【０１００】
−着色ポリマーエマルジョン粒子Ａの製造−
前記着色ポリマーエマルジョン粒子Ａを、下記原料を用いて、酸析法により製造した。
まず、前記ポリエステル系ポリマーａ（１５．０質量部）を、２−アミノ−２−メチル−１，３−プロパンジオール（１．０質量部）を加えてイオン交換水（７２．０質量部）に溶解させた後、カーボンブラック（１２．０質量部）を加えて充分に湿潤したところで、φ０．５ｍｍジルコニアビーズを充填した混練装置（ＷＡＢ社製、製品名「ダイノーミル  ＫＤＬ  Ａ型」）を用いて、２，０００ｒｐｍで４０分間混練を行なった。
次に、得られたミルベースに１規定の塩酸（３質量部）を加えて撹拌した後、イオン交換水（４００．０質量部）を加えて良く撹拌し、遠心分離器を用いて顔料ペーストと水に分離し、上澄み液を除去する操作を数回繰り返した。
そして、塩基性化合物として、２−アミノ−２−メチル−１，３−プロパンジオール（０．５質量部）を加え、再び、前記混練装置で混練を行った後、ミルベースを取り出し、１μｍのフィルターで濾過して、着色ポリマーエマルジョン粒子Ａ（カーボンブラック濃度２０質量％）を得た。
［原料］
・カーボンブラック                                                １２．０質量部
（デグサ社製、商品名「ＦＷ１００」）
・前記ポリエステル系ポリマーａ                                    １５．０質量部
・２−アミノ−２−メチル−１，３−プロパンジオール                  １．５質量部
（ｐＨ調整剤及び溶剤）
・塩酸（１規定）（凝集剤）                                          ３．０質量部
・イオン交換水                                                  ４７２．０質量部
【０１０１】
（製造例２）
＜着色ポリマーエマルジョン粒子Ｂ＞
−ビニル系ポリマーｂの合成−
前記着色ポリマーエマルジョン粒子の製造に用いる、ビニル系ポリマーｂを、下記原料１及び２を用いて合成した。
まず、前記ビニル系ポリマーｂの原料として、下記原料１及び２を、それぞれ、機械式攪拌機、温度計、窒素ガス導入管、還流管及び滴下ロートを備えた１Ｌフラスコ内に、十分に窒素ガスで置換した後に仕込み、６５℃に昇温させた。
次に、前記原料１及び２を混合したものを、２．５時間かけて昇温したフラスコ内に滴下した後、アゾビスジメチルバレロニトリル（０．８質量部）と、メチルエチルケトン（１８．０質量部）との混合溶液を、０．５時間かけてフラスコ内に滴下した。
そして、６５℃で１時間熟成した後、アゾビスジメチルバレロニトリル（０．８質量部）を添加し、更に１時間熟成した。反応終了後、フラスコ内に、メチルエチルケトン（３６４．０質量部）を添加し、濃度５０質量％のビニル系ポリマーｂ（ビニル樹脂）溶液（８００．０質量部）を得た。
［原料１］
・スチレン（ビニル系ポリマーの重合性モノマー）                    １１．２質量部
・アクリル酸（ビニル系ポリマーの重合性モノマー）                    ２．８質量部
・ラウリルメタクリレート                                          １２．０質量部
・ポリエチレングリコールメタクリレート                              ４．０質量部
・スチレンマクロマー                                                ４．０質量部
（東亜合成株式会社製、商品名「ＡＳ−６」）
・メルカプトエタノール                                              ０．４質量部
［原料２］
・スチレン（ビニル系ポリマーの重合性モノマー）                  １００．８質量部
・アクリル酸（ビニル系ポリマーの重合性モノマー）                  ２５．２質量部
・ラウリルメタクリレート                                        １０８．０質量部
・ポリエチレングリコールメタクリレート                            ３６．０質量部
・ヒドロキシエチルメタクリレート                                  ６０．０質量部
・スチレンマクロマー                                              ３６．０質量部
（東亜合成株式会社製、商品名「ＡＳ−６」）
・メルカプトエタノール                                              ３．６質量部
・アゾビスジメチルバレロニトリル                                    ２．４質量部
・メチルエチルケトン                                              １８．０質量部
【０１０２】
−着色ポリマーエマルジョン粒子Ｂの製造−
前記着色ポリマーエマルジョン粒子Ｂを、下記原料を用いて製造した。
まず、前記ビニル系ポリマーｂ溶液（８００．０質量部）と、カーボンブラック（４０．０質量部）とを十分に攪拌した後、３本ロールミル（ノリタケカンパニー社製：ＮＲ−８４Ａ）を用いて２０回混練した。
次に、得られたペーストをイオン交換水（２００．０質量部）に投入し、十分に攪拌した後、エバポレーターを用いてメチルエチルケトンと水を留去し、着色ポリマーエマルジョン粒子Ｂ（カーボンブラック濃度２０質量％）を得た。
［原料］
・カーボンブラック                                                ４０．０質量部
（デグサ社製、商品名「ＦＷ１００」）
・前記ビニル系ポリマーｂ溶液                                    ８００．０質量部
・イオン交換水                                                  ２００．０質量部
【０１０３】
（比較製造例１）
＜着色ポリマーエマルジョン粒子Ｃの製造＞
まず、下記高分子分散剤（７．５質量部）を水に加えて溶解し、続いてカーボンブラック（２０．０質量部）を混合及び攪拌して充分に湿潤したところで、φ０．５ｍｍジルコニアビーズを充填した混練装置（ＷＡＢ社製、製品名「ダイノーミルＫＤＬ  Ａ型」）を用いて、２，０００ｒｐｍで６０分間混練を行なった。
そして、得られたミルベースを取り出し、１μｍのフィルターで濾過して、顔料濃度２０質量％のカーボンブラック分散体Ｃを得た。
［原料］
・カーボンブラック                                                ２０．０質量部
（デグサ社製、商品名「ＦＷ１００」）
・スチレン−アクリル系高分子分散剤                                  ７．５質量部
（ＢＡＳＦジャパン社製、商品名「ジョンクリル８１９」）
・イオン交換水                                                              残量
【０１０４】
（比較製造例２）
＜着色粒子Ｄの製造＞
カーボンブラック（３００．０質量部）を、水（１，０００．０質量部）に良く混合した後、次亜塩素酸ソーダ（有効塩素濃度１２モル％）（４５０．０質量部）を滴下して、１００℃〜１０５℃で８時間撹拌した。
次に、この液に、更に次亜塩素酸ソーダ（有効塩素濃度１２モル％）（１００．０質量部）を加え、φ０．５ｍｍジルコニアビーズを充填した混練装置（ＷＡＢ社製、製品名「ダイノーミルＫＤＬ  Ａ型」）を用いて、２，０００ｒｐｍで２時間分散した。
そして、得られたスラリーを水で１０倍に希釈し、水酸化リチウムでｐＨを調整した後、電導度０．２ｍＳ／ｃｍまで限外濾過膜で脱塩濃縮した後、遠心処理により粗大粒子を除き、１μｍのフィルターで濾過して、顔料濃度２０質量％の着色粒子Ｄを得た。
［原料］
・カーボンブラック                                              ３００．０質量部
（デグサ社製、商品名「ＦＷ１００」）
・次亜塩素酸ソーダ（有効塩素濃度１２モル％）                    ５５０．０質量部
・イオン交換水                                                              残量
【０１０５】
（実施例１）
＜インクジェット記録用インクセット１＞
実施例１として、インクジェット記録用インクセット１（１−Ｋ、１−Ｃ、１−Ｍ、１−Ｙ）を用いた。各インクの組成を表１に示す。
【０１０６】
−ブラックインク（１−Ｋ）の調製−
下記原料をイオン交換水に溶解し、１μｍのフィルターでろ過してインクジェット記録用ブラックインク（１−Ｋ）を得た。
［原料］
・着色ポリマーエマルジョン粒子Ａ（顔料）                          ２０．０質量部
・界面活性剤                                                        ２．０質量部
（ポリオキシアルキレン（Ｃ２〜Ｃ３）−２−
パーフルオロアルキル（Ｃ４〜Ｃ１６）エチルエーテル）
（デュポン社製、商品名「ＦＳ−３００」、固形分４０％）
・水溶性有機溶剤                                                  １２．０質量部
（下記構造式（１）−２で表される化合物）
（出光興産株式会社製、商品名「エクアミドＢ１００」）
・水溶性有機溶剤                                                  ３７．５質量部
（３−メチル−１，３−ブタンジオール）
・水溶性有機溶剤                                                    １．５質量部
（２−エチル−１，３−ヘキサンジオール）
・防腐防黴剤（アベシア社製、商品名「プロキセルＬＶ」）              ０．１質量部
・イオン交換水                                                              残量
【化１９】
0005655645.tif 000020
【０１０７】
−シアンインク（１−Ｃ）の調製−
下記原料をイオン交換水に溶解し、０．２μｍのフィルターでろ過してインクジェット記録シアンインク（１−Ｃ）を得た。
［原料］
・水溶性染料
（下記構造式（８）で表される化合物）                          ２．５質量部
（日本化薬（株）社製、商品名「Ｋａｙａｓｅｔ  Ｂｌｕｅ  Ｊ−ＦＧ」）
・水溶性有機溶剤                                                  １２．０質量部
（前記構造式（１）−２で表される化合物）
・水溶性有機溶剤                                                  ４７．０質量部
（３−メチル−１，３−ブタンジオール）
・水溶性有機溶剤                                                    １．５質量部
（２−エチル−１，３−ヘキサンジオール）
・防腐防黴剤（アベシア社製、商品名「プロキセルＬＶ」）              ０．１質量部
・イオン交換水                                                              残量
【化２０】
0005655645.tif 000021
【０１０８】
−マゼンタインク（１−Ｍ）の調製−
前記シアンインク（１−Ｃ）の水溶性染料を、下記構造式（９）で表される化合物（クラリアントジャパン（株）社製、商品名「Ｄｕａｓｙｎ  Ｂｒｉｌｌａｎｔ  Ｒｅｄ  Ｆ３Ｂ−ＳＦ  ｌｉｑｕｉｄ」）２．０質量部に変えたこと以外は、同様にして、インクジェット記録用マゼンタインク（１−Ｍ）を得た。
【化２１】
0005655645.tif 000022
【０１０９】
−イエローインク（１−Ｙ）の調製−
前記シアンインク（１−Ｃ）の水溶性染料を、下記構造式（１０）で表される化合物（ダイワ化成（株）社製、商品名「ＩＪ  ＹＥＬＬＯＷ  ２０５Ｈ」）２．０質量部に変えたこと以外は、同様にして、インクジェット記録用イエローインク（１−Ｙ）を得た。
【化２２】
0005655645.tif 000023
【０１１０】
（実施例２）
＜インクジェット記録用インクセット２＞
実施例２として、インクジェット記録用インクセット２（２−Ｋ、２−Ｃ、２−Ｍ、２−Ｙ）を用いた。各インクの組成を表１に示す。
【０１１１】
−ブラックインク（２−Ｋ）の調製−
下記原料をイオン交換水に溶解し、１μｍのフィルターでろ過してインクジェット記録用ブラックインク（２−Ｋ）を得た。
［原料］
・着色ポリマーエマルジョン粒子Ａ（顔料）                          ２０．０質量部
・水溶性有機溶剤                                                  ３７．５質量部
（下記構造式（１）−１で表される化合物）
（出光興産株式会社製、商品名「エクアミドＭ−１００」）
・水溶性有機溶剤                                                  １９．０質量部
（前記構造式（１）−２で表される化合物）
・水溶性有機溶剤                                                    ２．０質量部
（２−エチル−１，３−ヘキサンジオール）
・水溶性有機溶剤                                                    ０．５質量部
（トリエタノールアミン）
・界面活性剤                                                        ０．１質量部
（下記構造式（２）−１で表される化合物）
（日信化学工業（株）社製、商品名「エンバイロジェムＡＤ０１」）
・界面活性剤                                                      ０．０５質量部
（下記構造式（３）−１で表される化合物）
（ダイキン化学工業（株）社製、商品名「ユニダインＤＮＳ−４０３Ｎ」）
・防腐防黴剤（アベシア社製、商品名「プロキセルＬＶ」）              ０．１質量部
・イオン交換水                                                              残量
【化２３】
0005655645.tif 000024
【化２４】
0005655645.tif 000025
【化２５】
0005655645.tif 000026
【０１１２】
−シアンインク（２−Ｃ）の調製−
下記原料をイオン交換水に溶解し、０．２μｍのフィルターでろ過してインクジェット記録シアンインク（２−Ｃ）を得た。
［原料］
・水溶性染料                                                        ２．５質量部
（下記構造式（４）−１で表される化合物）
（ダイワ化成（株）社製、商品名「Ｄｉｒｅｃｔ  Ｂｌｕｅ  ８６」）
・水溶性有機溶剤                                                  ３７．５質量部
（前記構造式（１）−１で表される化合物）
・水溶性有機溶剤                                                  ３７．５質量部
（前記構造式（１）−２で表される化合物）
・水溶性有機溶剤                                                    ０．５質量部
（トリエタノールアミン）
・防腐防黴剤（アベシア社製、商品名「プロキセルＬＶ」）              ０．１質量部
・イオン交換水                                                              残量
【化２６】
0005655645.tif 000027
【０１１３】
−マゼンタインク（２−Ｍ）の調製−
前記シアンインク（２−Ｃ）の水溶性染料を、下記構造式（５）−１で表される化合物（日本化薬（株）社製、商品名「ＪＰＤ  Ｍａｇｅｎｔａ  Ｒ−０１  Ｌｉｑｕｉｄ」）２．０質量部に変えたこと以外は、同様にして、インクジェット記録用マゼンタインク（２−Ｍ）を得た。
【化２７】
0005655645.tif 000028
【０１１４】
−イエローインク（２−Ｙ）の調製−
前記シアンインク（２−Ｃ）の水溶性染料を、下記構造式（７）−１で表される化合物（日本化薬（株）社製、商品名「ＫＳＴ  Ｙｅｌｌｏｗ  Ｊ−ＧＷ  Ｌｉｑｕｉｄ」）２．０質量部に変えたこと以外は、同様にして、インクジェット記録用イエローインク（２−Ｙ）を得た。
【化２８】
0005655645.tif 000029
【０１１５】
（実施例３）
＜インクジェット記録用インクセット３＞
実施例３として、インクジェット記録用インクセット３（３−Ｋ、３−Ｃ、３−Ｍ、３−Ｙ）を用いた。各インクの組成を表１に示す。
【０１１６】
−ブラックインク（３−Ｋ）の調製−
下記原料をイオン交換水に溶解し、１μｍのフィルターでろ過してインクジェット記録用ブラックインク（３−Ｋ）を得た。
［原料］
・着色ポリマーエマルジョン粒子Ｂ（顔料）                          １２．５質量部
・水溶性有機溶剤                                                  １５．０質量部
（前記構造式（１）−１で表される化合物
・水溶性有機溶剤                                                  ３７．５質量部
（１，３−ブタンジオール）
・水溶性有機溶剤                                                    ２．０質量部
（２−エチル−１，３−ヘキサンジオール）
・界面活性剤                                                      １．２５質量部
（ポリオキシアルキレン（Ｃ２〜Ｃ３）−２−
パーフルオロアルキル（Ｃ４〜Ｃ１６）エチルエーテル）
（デュポン社製、商品名「ＦＳ−３００」、固形分４０％）
・界面活性剤                                                        ０．１質量部
（前記構造式（２）−１で表される化合物）
・ｐＨ調整剤                                                        ０．５質量部
（２−アミノ−２−エチル−１，３プロパンジオール）
・防腐防黴剤（アベシア社製、商品名「プロキセルＬＶ」）              ０．１質量部
・イオン交換水                                                              残量
【０１１７】
−シアンインク（３−Ｃ）の調製−
下記原料をイオン交換水に溶解し、０．２μｍのフィルターでろ過してインクジェット記録シアンインク（３−Ｃ）を得た。
［原料］
・水溶性染料                                                        ２．５質量部
（下記構造式（４）−２で表される化合物）
（富士フィルムイメージングカラーラント（株）社製、
商品名「ＰＲＯ−ＪＥＴ  Ｃｙａｎ  １  Ｌｉｑｕｉｄ」）
・水溶性有機溶剤                                                  ２０．０質量部
（前記構造式（１）−１で表される化合物）
・水溶性有機溶剤                                                  ５０．０質量部
（１，３−ブタンジオール）
・水溶性有機溶剤                                                    ２．０質量部
（２−エチル−１，３−ヘキサンジオール）
・ｐＨ調整剤                                                        ０．５質量部
（２−アミノ−２−エチル−１，３プロパンジオール）
・防腐防黴剤（アベシア社製、商品名「プロキセルＬＶ」）              ０．１質量部
・イオン交換水                                                              残量
【化２９】
0005655645.tif 000030
【０１１８】
−マゼンタインク（３−Ｍ）の調製−
前記シアンインク（３−Ｃ）の水溶性染料を、前記構造式（５）−１で表される化合物２．０質量部に変えたこと以外は、同様にして、インクジェット記録用マゼンタインク（３−Ｍ）を得た。
【０１１９】
−イエローインク（３−Ｙ）の調製−
前記シアンインク（３−Ｃ）の水溶性染料を、下記構造式（６）−１で表される化合物（ランクセス（株）社製、商品名「ＢＡＹＳＣＲＩＰＴ  Ｙｅｌｌｏｗ  ＧＧＮ  ｌｉｑｕｉｄ」）２．０質量部に変えたこと以外は、同様にして、インクジェット記録用イエローインク（３−Ｙ）を得た。
【化３０】
0005655645.tif 000031
【０１２０】
（実施例４）
＜インクジェット記録用インクセット４＞
実施例４として、インクジェット記録用インクセット４（４−Ｋ、４−Ｃ、４−Ｍ、４−Ｙ）を用いた。各インクの組成を表１に示す。
【０１２１】
−ブラックインク（４−Ｋ）の調製−
下記原料をイオン交換水に溶解し、１μｍのフィルターでろ過してインクジェット記録用ブラックインク（４−Ｋ）を得た。
［原料］
・着色ポリマーエマルジョン粒子Ｂ（顔料）                          ２０．０質量部
・水溶性有機溶剤                                                  ４６．０質量部
（前記構造式（１）−１で表される化合物）
・水溶性有機溶剤                                                    ２．０質量部
（２−エチル−１，３−ヘキサンジオール）
・水溶性有機溶剤                                                    ０．５質量部
（トリエタノールアミン）
・界面活性剤                                                        ０．１質量部
（前記構造式（２）−１で表される化合物）
・界面活性剤                                                      ０．０２質量部
（前記構造式（３）−１で表される化合物）
・防腐防黴剤（アベシア社製、商品名「プロキセルＬＶ」）              ０．１質量部
・イオン交換水                                                              残量
【０１２２】
−シアンインク（４−Ｃ）の調製−
下記原料をイオン交換水に溶解し、０．２μｍのフィルターでろ過してインクジェット記録用シアンインク（４−Ｃ）を得た。
［原料］
・水溶性染料                                                        ２．５質量部
（前記構造式（４）−２で表される化合物）
・水溶性有機溶剤                                                  ５９．５質量部
（前記構造式（１）−１で表される化合物）
・水溶性有機溶剤                                                    ２．０質量部
（２−エチル−１，３−ヘキサンジオール）
・水溶性有機溶剤                                                    ０．５質量部
（トリエタノールアミン）
・防腐防黴剤（アベシア社製、商品名「プロキセルＬＶ」）              ０．１質量部
・イオン交換水                                                              残量
【０１２３】
−マゼンタインク（４−Ｍ）の調製−
前記シアンインク（４−Ｃ）の水溶性染料を、下記構造式（５）−２で表される化合物（ダイワ化成（株）社製、商品名「Ａｃｉｄ  Ｒｅｄ  ２５４」）２．０質量部に変えたこと以外は、同様にして、インクジェット記録用マゼンタインク（４−Ｍ）を得た。
【化３１】
0005655645.tif 000032
【０１２４】
−イエローインク（４−Ｙ）の調製−
前記シアンインク（４−Ｃ）の水溶性染料を、前記構造式（６）−１で表される化合物１．４質量部と、前記構造式（７）−１で表される化合物０．６質量部に変えたこと以外は、同様にして、インクジェット記録用イエローインク（４−Ｙ）を得た。
【０１２５】
（実施例５）
＜インクジェット記録用インクセット５＞
実施例５として、インクジェット記録用インクセット５（５−Ｋ、５−Ｃ、５−Ｍ、５−Ｙ）を用いた。各インクの組成を表１に示す。
【０１２６】
−ブラックインク（５−Ｋ）の調製−
下記原料をイオン交換水に溶解し、１μｍのフィルターでろ過してインクジェット記録用ブラックインク（５−Ｋ）を得た。
［原料］
・着色ポリマーエマルジョン粒子Ａ（顔料）                          ４０．０質量部
・水溶性有機溶剤                                                  １４．０質量部
（前記構造式（１）−１で表される化合物）
・水溶性有機溶剤                                                  １８．０質量部
（１，３−ブタンジオール）
・水溶性有機溶剤                                                  １４．０質量部
（グリセリン）
・水溶性有機溶剤                                                    ２．０質量部
（２−エチル−１，３−ヘキサンジオール）
・界面活性剤                                                        ０．１質量部
（前記構造式（２）−１で表される化合物）
・界面活性剤                                                      １．２５質量部
（ポリオキシアルキレン（Ｃ２〜Ｃ３）−２−
パーフルオロアルキル（Ｃ４〜Ｃ１６）エチルエーテル）
（デュポン社製、商品名「ＦＳ−３００」、固形分４０％）
・ｐＨ調整剤                                                        ０．２質量部
（２−アミノ−２−エチル−１，３プロパンジオール）
・防腐防黴剤（アベシア社製、商品名「プロキセルＬＶ」）              ０．１質量部
・イオン交換水                                                              残量
【０１２７】
−シアンインク（５−Ｃ）の調製−
下記原料をイオン交換水に溶解し、０．２μｍのフィルターでろ過してインクジェット記録用シアンインク（５−Ｃ）を得た。
［原料］
・水溶性染料                                                        ４．５質量部
（前記構造式（４）−１で表される化合物）
・水溶性有機溶剤                                                  １４．０質量部
（前記構造式（１）−１で表される化合物）
・水溶性有機溶剤                                                  ２４．０質量部
（１，３−ブタンジオール）
・水溶性有機溶剤                                                  １４．０質量部
（グリセリン）
・水溶性有機溶剤                                                  １４．０質量部
（３−エチル−３−オキセタンメタノール）
・界面活性剤                                                        ０．１質量部
（前記構造式（２）−１で表される化合物）
・ｐＨ調整剤                                                        ０．３質量部
（２−アミノ−２−エチル−１，３プロパンジオール）
・防腐防黴剤（アベシア社製、商品名「プロキセルＬＶ」）              ０．１質量部
・イオン交換水                                                              残量
（トリエタノールアミン）
【０１２８】
−マゼンタインク（５−Ｍ）の調製−
前記シアンインク（５−Ｃ）の水溶性染料を、前記構造式（５）−１で表される化合物４．０質量部に変えたこと以外は、同様にして、インクジェット記録用マゼンタインク（５−Ｍ）を得た。
【０１２９】
−イエローインク（５−Ｙ）の調製−
前記シアンインク（５−Ｃ）の水溶性染料を、前記構造式（７）−１で表される化合物４．５質量部に変えたこと以外は、同様にして、インクジェット記録用イエローインク（５−Ｙ）を得た。
【０１３０】
（実施例６）
＜インクジェット記録用インクセット６＞
実施例６として、インクジェット記録用インクセット６（６−Ｋ、６−Ｃ、６−Ｍ、６−Ｙ）を用いた。各インクの組成を表１に示す。
【０１３１】
−ブラックインク（６−Ｋ）の調製−
下記原料をイオン交換水に溶解し、１μｍのフィルターでろ過してインクジェット記録用ブラックインク（６−Ｋ）を得た。
［原料］
・着色ポリマーエマルジョン粒子Ｂ（顔料）                          ２５．０質量部
・水溶性有機溶剤                                                  ２０．０質量部
（前記構造式（１）−１で表される化合物）
・水溶性有機溶剤                                                  ２７．０質量部
（前記構造式（１）−２で表される化合物）
・水溶性有機溶剤                                                    ２．０質量部
（２−エチル−１，３−ヘキサンジオール）
・水溶性有機溶剤                                                    ０．３質量部
（トリエタノールアミン）
・界面活性剤                                                        ０．１質量部
（前記構造式（２）−１で表される化合物）
・界面活性剤                                                      ０．０５質量部
（前記構造式（３）−１で表される化合物）
・防腐防黴剤（アベシア社製、商品名「プロキセルＬＶ」）              ０．１質量部
・イオン交換水                                                              残量
【０１３２】
−シアンインク（６−Ｃ）の調製−
前記ブラックインク（６−Ｋ）の着色ポリマーエマルジョン粒子Ｂ（顔料）を前記構造式（４）−２で表される水溶性染料３．０質量部に、前記構造式（１）−１で表される水溶性有機溶剤２０．０質量部を２５．０質量部に、前記構造式（１）−２で表される水溶性有機溶剤２５．０質量部を３４．０質量部に変えたこと以外は、同様にして、インクジェット記録用シアンインク（６−Ｃ）を得た。
【０１３３】
−マゼンタインク（６−Ｍ）の調製−
前記シアンインク（６−Ｃ）の水溶性染料を、前記構造式（５）−２で表される化合物２．５質量部に変えたこと以外は、同様にして、インクジェット記録用マゼンタインク（６−Ｍ）を得た。
【０１３４】
−イエローインク（６−Ｙ）の調製−
前記シアンインク（６−Ｃ）の水溶性染料を、前記構造式（６）−１で表される化合物１．４質量部と、前記構造式（７）−１で表される化合物０．６質量部に変えたこと以外は、同様にして、インクジェット記録用イエローインク（６−Ｙ）を得た。
【０１３５】
（実施例７）
＜インクジェット記録用インクセット７＞
実施例７として、インクジェット記録用インクセット７（４−Ｋ、３−Ｃ、６−Ｍ、２−Ｙ）を用いた。各インクの組成を表１に示す。
【０１３６】
（比較例１）
＜比較インクジェット記録用インクセット１＞
比較例１として、比較インクジェット記録用インクセット１（７−Ｋ、３−Ｃ、３−Ｍ、３−Ｙ）を用いた。各インクの組成を表２に示す。
なお、ブラックインク（７−Ｋ）は、実施例３で用いた［着色ポリマーエマルジョン粒子Ｂ］を、比較製造例１で製造した［着色ポリマーエマルジョン粒子Ｃ］に変えたこと以外は、同様にして調製することにより得た。
【０１３７】
（比較例２）
＜比較インクジェット記録用インクセット２＞
比較例２として、比較インクジェット記録用インクセット２（８−Ｋ、３−Ｃ、３−Ｍ、３−Ｙ）を用いた。各インクの組成を表２に示す。
なお、ブラックインク（８−Ｋ）は、実施例３で用いた［着色ポリマーエマルジョン粒子Ｂ］を、比較製造例２で製造した［着色粒子Ｄ］に変えたこと以外は、同様にして調製することにより得た。
【０１３８】
（比較例３）
＜比較インクジェット記録用インクセット３＞
比較例３として、比較インクジェット記録用インクセット３（９−Ｋ、３−Ｃ、３−Ｍ、３−Ｙ）を用いた。各インクの組成を表２に示す。
なお、ブラックインク（９−Ｋ）は、実施例３で用いた［着色ポリマーエマルジョン粒子Ｂ］を、［水溶性染料（下記構造式（１１）で表される化合物（フードブラック２））］２．５質量部に変えたこと以外は、同様にして調製することにより得た。
【化３２】
0005655645.tif 000033
【０１３９】
（比較例４）
＜比較インクジェット記録用インクセット４＞
比較例４として、比較インクジェット記録用インクセット４（１０−Ｋ、１０−Ｃ、１０−Ｍ、１０−Ｙ）を用いた。各インクの組成を表２に示す。
なお、ブラックインク（１０−Ｋ）は、実施例３で用いた［水溶性有機溶剤（前記構造式（１）−１で表される化合物）］１５．０質量部を、［グリセリン］８．５質量部に減量し、減量分をイオン交換水で調整したこと以外は、同様にして調製することにより得た。
また、カラーインク（１０−Ｃ、１０−Ｍ、１０−Ｙ）は、実施例３で用いた［水溶性有機溶剤（構造式（１）−１で表される化合物）］２０．０質量部を、［グリセリン］２４．０質量部に増量し、増量分をイオン交換水で調整したこと以外は、同様にして調製することにより得た。
【０１４０】
（比較例５）
＜比較インクジェット記録用インクセット５＞
比較例５として、比較インクジェット記録用インクセット５（１１−Ｋ、１１−Ｃ、１１−Ｍ、１１−Ｙ）を用いた。各インクの組成を表２に示す。
なお、ブラックインク（１１−Ｋ）は、実施例５で用いた［水溶性有機溶剤（１，３−ブタンジオール）］１８．０質量部を、１０．０質量部に減量し、減量分をイオン交換水で調整したこと以外は、同様にして調製することにより得た。
また、カラーインク（１１−Ｃ、１１−Ｍ、１１−Ｙ）は、実施例５で用いた［水溶性有機溶剤（１，３−ブタンジオール）］２４．０質量部を、１６．５質量部に減量し、減量分をイオン交換水で調整したこと以外は、同様にして調製することにより得た。
【０１４１】
（比較例６）
＜比較インクジェット記録用インクセット６＞
比較例６として、比較インクジェット記録用インクセット６（１２−Ｋ、１２−Ｃ、１２−Ｍ、１２−Ｙ）を用いた。各インクの組成を表２に示す。
なお、ブラックインク（１２−Ｋ）は、実施例７で用いた［水溶性有機溶剤（前記構造式（１）−２で表される化合物）］２０．０質量部を、２９．２質量部に増量し、増量分をイオン交換水で調整したこと以外は、同様にして調製することにより得た。
また、カラーインク（１２−Ｃ、１２−Ｍ、１２−Ｙ）は、実施例６で用いた［水溶性有機溶剤（前記構造式（１）−２で表される化合物）］を、４２．０質量部に変えたこと以外は、同様にして調製することにより得た。
【０１４２】
（比較例７）
＜比較インクジェット記録用インクセット７＞
比較例７として、比較インクジェット記録用インクセット７（１２−Ｋ、１０−Ｃ、１１−Ｍ、１１−Ｙ）を用いた。各インクの組成を表２に示す。
【０１４３】
（比較例８）
＜比較インクジェット記録用インクセット８＞
比較例８として、比較インクジェット記録用インクセット８（４−Ｋ、１１−Ｃ、１１−Ｍ、１０−Ｙ）を用いた。各インクの組成を表２に示す。
【０１４４】
（比較例９）
＜比較インクジェット記録用インクセット９＞
比較例９として、比較インクジェット記録用インクセット９（１０−Ｋ、１−Ｃ、１−Ｍ、１−Ｙ）を用いた。各インクの組成を表２に示す。
【０１４５】
（比較例１０）
＜比較インクジェット記録用インクセット１０＞
比較例１０として、比較インクジェット記録用インクセット１０（１２−Ｋ、１−Ｃ、１−Ｍ、１−Ｙ）を用いた。各インクの組成を表２に示す。
【０１４６】
（比較例１１）
＜比較インクジェット記録用インクセット１１＞
比較例１１として、比較インクジェット記録用インクセット１１（１３−Ｋ、１３−Ｃ、１３−Ｍ、１３−Ｙ）（特開２００７−１７７０７７号公報に記載のインクセット）を用いた。各インクの組成を表２に示す。
【０１４７】
−ブラックインク（１３−Ｋ）の調製−
下記原料をイオン交換水に溶解し、１μｍのフィルターでろ過してインクジェット記録用ブラックインク（１３−Ｋ）を得た。
［原料］
・着色ポリマーエマルジョン粒子Ｃ（顔料）                          ２０．０質量部
・ジプロピレングリコールモノエチルエーテル                        ７６．２質量部
・イオン交換水                                                              残量
【０１４８】
−シアンインク（１３−Ｃ）の調製−
下記原料をイオン交換水に溶解し、１μｍのフィルターでろ過してインクジェット記録用シアンインク（１３−Ｃ）を得た。
［原料］
・水溶性染料                                                        ４．０質量部
（前記構造式（４）−２で表される化合物）
・ジプロピレングリコールモノエチルエーテル                        ７６．８質量部
・イオン交換水                                                              残量
【０１４９】
−マゼンタインク（１３−Ｍ）の調製−
前記シアンインク（１３−Ｃ）の水溶性染料を、前記構造式（５）−２で表される化合物４．０質量部に変えたこと以外は、同様にして、インクジェット記録用マゼンタインク（１３−Ｍ）を得た。
【０１５０】
−マゼンタインク（１３−Ｙ）の調製−
前記シアンインク（１３−Ｃ）の水溶性染料を、前記構造式（６）−１で表される化合物５．０質量部に変え、ジプロピレングリコールモノエチルエーテルを７６．０質量部に減量したこと以外は、同様にして、インクジェット記録用イエローインク（１３−Ｙ）を得た。
【０１５１】
【表１】
0005655645.tif 000034
表１中、略号は、それぞれ下記を表す。
ＧＬＹ：グリセリン、ＭＢＤ：３−メチル−１，３−ブタンジオール、１３ＢＤ：１，３−ブタンジオール、ＥＨＯ：３−エチル−３−オキセタンメタノール、ＤＰＧｍＭＥ：ジプロピレングリコールモノメチルエーテル、２Ｅ１３ＨＤ：２−エチル−１，３−ヘキサンジオール、ＦＳ−３００：ポリオキシアルキレン（Ｃ２〜Ｃ３）−２−パーフルオロアルキル（Ｃ４〜Ｃ１６）エチルエーテル、ＴＥＡ：トリエタノールアミン、ＡＥＰＤ：２-アミノ−２−エチル−１，３プロパンジオール、ＬＶ：プロキセルＬＶを表す。
【０１５２】
【表２】
0005655645.tif 000035
表２中、略号は、それぞれ下記を表す。
ＧＬＹ：グリセリン、ＭＢＤ：３−メチル−１，３−ブタンジオール、１３ＢＤ：１，３−ブタンジオール、ＥＨＯ：３−エチル−３−オキセタンメタノール、ＤＰＧｍＭＥ：ジプロピレングリコールモノメチルエーテル、２Ｅ１３ＨＤ：２−エチル−１，３−ヘキサンジオール、ＦＳ−３００：ポリオキシアルキレン（Ｃ２〜Ｃ３）−２−パーフルオロアルキル（Ｃ４〜Ｃ１６）エチルエーテル、ＴＥＡ：トリエタノールアミン、ＡＥＰＤ：２-アミノ−２−エチル−１，３プロパンジオール、ＬＶ：プロキセルＬＶを表す。
【０１５３】
（評価）
実施例１〜７及び比較例１〜１１で作製したインクジェット記録用インクセットについて、以下の評価を行った。評価結果を表３〜表６に示す。
【０１５４】
＜粘度の測定＞
実施例１〜７及び比較例１〜１１で作製したインクジェット記録用インクセットにおける各インクについて、２５℃における粘度を測定した結果を、表３及び表４に示す。測定は、回転式粘度計（東機産業社製ＲＥ−８０Ｌ）を用いて行い、測定条件は、標準コーンローター（１°３４’×Ｒ２４）、サンプル液量１．２ｍＬ、回転数５０ｒｐｍで、３分間行った。
【０１５５】
＜引火点の測定＞
実施例１〜７及び比較例１〜１１で作製したインクジェット記録用インクセットにおける各インクについて、引火点を測定した結果を、表３及び表４に示す。測定方法は、クリーブランド開放式引火点試験法を用い、ＪＩＳ−Ｋ２２６５に記載される方法に従い実施した。
【０１５６】
＜吐出安定性の測定＞
実施例１〜７及び比較例１〜１１で作製したインクジェット記録用インクセットを、前述した図３及び図４の構造のプリンター（株式会社リコー製、製品名「ＩＰＳｉＯ  ＧＸ５０００」）に充填してセットし、以下の方法で吐出安定性の評価を行った。
ノズルプレートをセットしたプリンターを用いて１０分間連続印字を行ない、ヘッド面にインクが付着した状態で、保湿キャップをしたプリンターを、５０℃６０％ＲＨ環境下にて、１ヶ月間放置した後、クリーニングを実施して、放置前と同等に復帰させた。この後、以下の条件で間欠印写試験を行ない吐出安定性を評価した。
前記間欠試験は、印刷パターンチャートを２０枚連続で印字後、２０分間印字を実施しない休止状態にし、これを５０回繰り返し、累計で１０００枚印写後、もう１枚同チャートを印写した時の５％チャートベタ部の筋、白抜け、噴射乱れの有無を目視にて、以下の基準で評価した。なお、印刷パターンは、画像領域中、印字面積が、紙面全面積中、各色印字面積が５％であるチャートにおいて、各インクを１００％ｄｕｔｙで印字した。印字条件は、記録密度は６００×３００ｄｐｉ、ワンパス印字とした。下記の基準で評価した結果を、表５及び表６に記載する。◎及び○が許容範囲である。
［評価基準］
◎：ベタ部にスジ，白抜け，噴射乱れが無い
○：ベタ部にスジ，白抜け，噴射乱れが若干認められる
△：ベタ部にスジ，白抜け，噴射乱れが認められる
×：ベタ部全域にわたってスジ，白抜け，噴射乱れが認められる
【０１５７】
＜カールの測定＞
実施例１〜７及び比較例１〜１１で作製したインクジェット記録用インクセットを、前述した図３及び図４の構造のプリンターＩＰＳｉＯ  ＧＸ５０００（株式会社リコー製）に充填してセットし、印刷試験用紙は前記の普通紙Ａ、Ｂを使用して、記録密度６００×３００ｄｐｉ、ワンパスでＡ４全面べた画像の印字を行った。インクの付着量は３００ｍｇ／Ａ４〜３４０ｍｇ／Ａ４に調整し、印字終了から１０分後の画像を、印字面を下にして平らな机の上に置き、紙の端面と基準面との距離を、スケールを用いて測定した。紙の右端と左端での測定値を平均した値をカール量とした。下記の基準で評価した結果を、表５及び表６に記載する。◎及び○が許容範囲である。
［評価基準］
普通紙Ａ：ＢＰ−ＰＡＰＥＲ  ＧＦ−５００（Ａ４、キヤノン株式会社製）
普通紙Ｂ：マイリサイクルペーパー１００（Ａ４、株式会社リコー製）
［評価基準］
◎：５ｍｍ未満
○：５ｍｍ以上２０ｍｍ未満
△：２０ｍｍ以上５０ｍｍ未満
×：両端が回り込んで紙が筒状になっている
【０１５８】
＜裏抜け濃度の測定＞
実施例１〜７及び比較例１〜１１で作製したインクジェット記録用インクセットを、前述した図３及び図４の構造のプリンターＩＰＳｉＯ  ＧＸ５０００（株式会社リコー製）に充填してセットし、印刷試験用紙は前記の普通紙Ａ、Ｂを使用して、記録密度６００×３００ｄｐｉ、ワンパスでべた画像の印字を行った。印字乾燥後、画像裏面の画像濃度を反射型カラー分光測色濃度計（Ｘ−Ｒｉｔｅ社製）で測定し、印字していない白紙の測定値を差し引くことで、裏抜け濃度を求めた。下記の基準で評価した結果を、表５及び表６に記載する。◎及び○が許容範囲である。
［評価基準］
◎：０．１未満
○：０．１以上０．２未満
△：０．２以上０．４未満
×：０．４以上
【０１５９】
＜カラーブリード＞
実施例１〜７及び比較例１〜１１で作製したインクジェット記録用インクセットを、充填した上記プリンターを用いマゼンタ、シアン、イエローのベタ画像部中にブラックインクの文字を印字する印刷パターンを用い、試験用紙としてマイペーパー（株式会社リコー製）を用いて印字を行った。印字条件は１００％ｄｕｔｙ、記録密度６００×３００ｄｐｉ、ワンパス印字とした。
カラーインクとブラックインク間のカラーブリード（にじみ）を目視にて、下記の基準で評価した結果を、表５及び表６に記載する。◎及び○が許容範囲である。
［評価基準］
◎：カラーブリードの発生がなく、黒文字が鮮明に認識できる。
○：カラーブリードが若干発生し、黒文字が少しにじむ。
△：カラーブリードが発生し、黒文字がにじむが認識は可能である。
×：カラーブリードが発生し、黒文字の認識が困難である。
【０１６０】
【表３】
0005655645.tif 000036
【０１６１】
【表４】
0005655645.tif 000037
【０１６２】
【表５】
0005655645.tif 000038
【０１６３】
【表６】
0005655645.tif 000039
【０１６４】
以上より、実施例１〜７のインクジェット記録用インクセットは、比較例１〜１１の比較インクジェット記録用インクセットと比較して、カラー染料インクからなるベタ画像上に、ブラック顔料インクを印字しても、カラーブリードの発生を抑制することができ、更に、普通紙に印刷してもカールやインクの裏抜けが生じることなく、吐出安定性が良好であり、画像品質に優れることがわかった。
【産業上の利用可能性】
【０１６５】
本発明のインクジェット記録用インクセットは、インクジェット記録方式による各種記録装置、例えば、インクジェット記録用プリンター、ファクシミリ装置、複写装置、プリンター／ファックス／コピア複合機などに好適に使用することができる。
【符号の説明】
【０１６６】
１０１  装置本体
１０２  給紙トレイ
１０３  排紙トレイ
１０４  インクカートリッジ装填部
１０５  操作部
１１１  上カバー
１１２  前カバーの前面
１１５  前カバー
１３１  ガイドロッド
１３２  ステー
１３３  キャリッジ
１３４  記録ヘッド
１３５  サブタンク
１４１  用紙載置部（圧板）
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  先端加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
２００  インクカートリッジ
２０１  インクカートリッジ
２４１  インク袋
２４２  インク注入口
２４３  インク排出口
２４４  カートリッジケース
【先行技術文献】
【特許文献】
【０１６７】
【特許文献１】特開平０６−０９９６５６号公報
【特許文献２】特許第３２０４７６１号公報
【特許文献３】特開２００３−３３４９４０号公報
【特許文献４】特開２００９−２７９８６９号公報
【特許文献５】特開２００２−３３７４４９号公報
【図１】
0005655645.tif 000048
【図２】
0005655645.tif 000049
【図３】
0005655645.tif 000050
【図４】
0005655645.tif 000051